(57)【要約】本発明は、ポリマー組成物、ポリマー組成物を含む物品、好ましくはポリマー組成物を含む少なくとも１つの層要素（ＬＥ）を含む物品、および前記物品を製造するための方法に関する。【選択図】なし【特許請求の範囲】
【請求項１】
ポリマー組成物であって、以下のもの
−  ポリマー（Ｐ）；
−  シラン基（複数可）含有単位（ｂ）；および
−  式（Ａ０）
【化１】
2021514407.tif 000008
式中、
Ｒ１は、−Ｏ−、−Ｎ＝もしくは−ＮＲ−から選択される１つ以上のヘテロ原子（複数可）；または−Ｏ−、−Ｎ＝もしくは−ＮＲ−から選択されるヘテロ原子で任意に中断された置換もしくは非置換（Ｃ１〜Ｃ２０）ヒドロカルビレン基であり；
Ｒ２、Ｒ３、Ｒ４およびＲ５は、−Ｏ−、−Ｎ＝または−ＮＲ−から選択される１つ以上のヘテロ原子（複数可）で任意に中断される置換または非置換（Ｃ１〜Ｃ２０）ヒドロカルビル基からそれぞれ独立して選択され；
Ｒ６は、−Ｏ−、−Ｎ＝または−ＮＲ−から選択された１つ以上のヘテロ原子（複数可）で任意に中断される置換または非置換（Ｃ１〜Ｃ２０）ヒドロカルビレン基から選択され；ただし、Ｒ６は、式（Ａ０）の単位の環原子に、酸素、−Ｏ−以外の原子を介して結合しており；
Ｒ１〜Ｒ６の各々の任意の置換基（複数可）の数は、独立して、１、２または３から選択され；各Ｒ１〜Ｒ６の任意の置換基（複数可）は、独立して選択される（Ｃ１〜Ｃ２０）ヒドロカルビル基であり、これは、任意に、−Ｏ−、−Ｎ＝または−ＮＲ−から選択される１つ以上のヘテロ原子（複数可）で中断されてもよく、それは、任意に、−Ｏ−、−Ｎ＝もしくは−ＮＲ−から選択される１つ以上のヘテロ原子（複数可）で中断された（Ｃ１〜Ｃ２０）ヒドロカルビル基；または＝Ｏ基；または−Ｎ（Ｒ）２で任意に置換されてもよく；
Ｒは、独立して、Ｈまたは線状（Ｃ１〜Ｃ８）アルキル基から選択され；ならびに
ｎは、１〜２０である、
の単位を含むヒンダードアミン化合物（ＨＡＬＳ）：
を含む、ポリマー組成物。
【請求項２】
前記ポリマー（Ｐ）がポリエチレンポリマーである、請求項１に記載のポリマー組成物。
【請求項３】
前記式（Ａ）のヒンダードアミン化合物（ＨＡＬＳ）は、式（Ａ１）で表される化合物であり、
Ｒ１は、−Ｏ−、−Ｎ＝もしくは−ＮＲ−から選択される１、２、もしくは３個のヘテロ原子（複数可）で任意に中断された、置換もしくは非置換、飽和もしくは不飽和の、直鎖もしくは分岐鎖（Ｃ１〜Ｃ２０）アルキレン基；−Ｏ−、−Ｎ＝もしくは−ＮＲ−から選択される１、２もしくは３個の環ヘテロ原子を任意に有する置換もしくは非置換の不飽和もしくは部分的に飽和の環状（Ｃ５〜Ｃ８）アルキレン基；−Ｏ−、−Ｎ＝もしくは−ＮＲ−から選択される１、２もしくは３個の環ヘテロ原子を任意に有する置換もしくは非置換の環状（Ｃ５〜Ｃ８）アリーレン基；−Ｏ−、−Ｎ＝もしくは−ＮＲ−で任意に中断されている置換もしくは非置換（Ｃ１〜Ｃ２０）アルキレン−環状（Ｃ５〜Ｃ８）アルキレン基；−Ｏ−、−Ｎ＝、もしくは−ＮＲ−で任意に中断されている置換もしくは非置換（Ｃ１〜Ｃ２０）アルキレン−（Ｃ５〜Ｃ８）アリーレン基；−Ｏ−、−Ｎ＝もしくは−ＮＲ−で任意に中断されている置換もしくは非置換の環状（Ｃ５〜Ｃ８）アルキレン−（Ｃ１〜Ｃ２０）アルキレン基；−Ｏ−、−Ｎ＝もしくは−ＮＲ−で任意に中断されている置換もしくは非置換（Ｃ５〜Ｃ８）アリーレン−（Ｃ１〜Ｃ２０）アルキレン基；または−Ｏ−もしくは−ＮＲ−から選択されるヘテロ原子から選択され、
Ｒ２、Ｒ３、Ｒ４およびＲ５は、それぞれ独立に、−Ｏ−、−Ｎ＝または−ＮＲ−から選択された１、２または３個のヘテロ原子（複数可）で任意に中断される、置換または非置換、飽和または不飽和、直鎖状または分岐鎖（Ｃ１〜Ｃ２０）ヒドロカルビル基から選択され；
Ｒ６は、−Ｏ−、−Ｎ＝もしくは−ＮＲ−から選択される１、２、もしくは３個のヘテロ原子（複数可）で任意に中断された、置換もしくは非置換、飽和もしくは不飽和の、直鎖もしくは分岐鎖（Ｃ１〜Ｃ２０）アルキレン基；−Ｏ−、−Ｎ＝もしくは−ＮＲ−から選択される１、２もしくは３個の環ヘテロ原子を任意に有する置換もしくは非置換の不飽和もしくは部分的に飽和の環状（Ｃ５〜Ｃ８）アルキレン基；−Ｏ−、−Ｎ＝もしくは−ＮＲ−から選択される１、２もしくは３個の環ヘテロ原子を任意に有する置換もしくは非置換の環状（Ｃ５〜Ｃ８）アリーレン基；−Ｏ−、−Ｎ＝もしくは−ＮＲ−で任意に中断されている置換もしくは非置換（Ｃ１〜Ｃ２０）アルキレン−環状（Ｃ５〜Ｃ８）アルキレン基；−Ｏ−、−Ｎ＝、もしくは−ＮＲ−で任意に中断されている置換もしくは非置換（Ｃ１〜Ｃ２０）アルキレン−（Ｃ５〜Ｃ８）アリーレン基；−Ｏ−、−Ｎ＝もしくは−ＮＲ−で任意に中断されている置換もしくは非置換の環状（Ｃ５〜Ｃ８）アルキレン−（Ｃ１〜Ｃ２０）アルキレン基；−Ｏ−、−Ｎ＝もしくは−ＮＲ−で任意に中断されている置換もしくは非置換（Ｃ５〜Ｃ８）アリーレン−（Ｃ１〜Ｃ２０）アルキレン基から選択され、
かつ、
Ｒ１〜Ｒ６の各々の任意の置換基（複数可）の数は、１、２または３から独立に選択され；各々のＲ１〜Ｒ６の任意の置換基（複数可）は、−Ｏ−、−Ｎ＝もしくは−ＮＲ−から選択される１、２もしくは３個のヘテロ原子（複数可）で任意に中断された飽和もしくは不飽和の直鎖もしくは分岐鎖（Ｃ１〜Ｃ２０）ヒドロカルビル基；−Ｏ−、−Ｎ＝もしくは−ＮＲ−から選択される１、２もしくは３個の環ヘテロ原子を任意に有する置換もしくは非置換の不飽和もしくは部分的に飽和された環状（Ｃ５〜Ｃ８）ヒドロカルビル基；−Ｏ−、−Ｎ＝もしくは−ＮＲ−から選択される１、２もしくは３個の環ヘテロ原子を任意に有する置換もしくは非置換（Ｃ５〜Ｃ８）アリール基；または−Ｎ（Ｒ）２から独立に選択され；
Ｒは、独立して、Ｈまたは線状（Ｃ１〜Ｃ８）アルキル基から選択され；
ｎは、２〜２０である、
請求項１または２に記載のポリマー組成物。
【請求項４】
前記式（Ａ）のヒンダードアミン化合物（ＨＡＬＳ）において、ｐＨが９以下、好ましくは３〜８．５である、請求項１〜３のいずれか一項に記載のポリマー組成物。
【請求項５】
前記式（Ａ）のヒンダードアミン化合物（ＨＡＬＳ）の分子量が３００〜６０００である、請求項１〜４のいずれか一項に記載のポリマー組成物。
【請求項６】
前記式（Ａ）のヒンダードアミン化合物（ＨＡＬＳ）が、１８０℃以下、好ましくは１５〜１５０℃、好ましくは２０〜１００℃のＴｍを有する、請求項１〜５のいずれか一項に記載のポリマー組成物。
【請求項７】
前記ポリマー（Ｐ）が、
−  （ａ１）シラン基（複数可）含有コモノマーを担持するエチレンのポリマー；
−  （ａ２）エチレンの、（Ｃ１〜Ｃ６）アルキルアクリレートまたは（Ｃ１〜Ｃ６）アルキル（Ｃ１〜Ｃ６）アルキルアクリレートコモノマー（複数可）から選択される１つ以上の極性コモノマー（複数可）とのコポリマーであって、コポリマー（ａ２）がシラン基（複数可）含有単位を有し、コポリマー（ａ２）がエチレンのポリマー（ａ１）とは異なるコポリマー；または
−  （ａ３）エチレンの、エチレンのポリマー（ａ１）およびエチレンのポリマー（ａ２）とは異なる１つ以上の（Ｃ１〜Ｃ１０）α−オレフィンコモノマーとのコポリマー
から選択されるエチレンのポリマー（ａ）から選択される、請求項１〜６のいずれか一項に記載のポリマー組成物。
【請求項８】
前記エチレンのポリマー（ａ）が、（ａ２）エチレンの、（Ｃ１〜Ｃ６）アルキルアクリレートまたは（Ｃ１〜Ｃ６）アルキル（Ｃ１〜Ｃ６）アルキルアクリレートコモノマー（複数可）から選択される１つ以上の、好ましくは１つの極性コモノマー（複数可）との、およびシラン基（複数可）含有コモノマーとのコポリマーである、請求項１〜７のいずれか一項に記載のポリマー組成物。
【請求項９】
前記エチレンのコポリマー（ａ２）中の極性コモノマーの量が０．５〜３０．０ｍｏｌ％、好ましくは２．５〜１８ｍｏｌ％であり、好ましくは前記極性コモノマーが（Ｃ１〜Ｃ６）アルキルアクリレートコモノマーから、より好ましくはメチルアクリレート、エチルアクリレートまたはブチルアクリレートコモノマーから選択される、請求項１〜８のいずれか一項に記載のポリマー組成物。
【請求項１０】
エチレンのポリマー（ａ）の前記シラン基（複数可）含有単位または好ましくは前記シラン基（複数可）含有コモノマーが、式（Ｉ）：
Ｒ１ＳｉＲ２ｑＹ３−ｑ  （Ｉ）
式中、
Ｒ１は、エチレン性不飽和ヒドロカルビル、ヒドロカルビルオキシまたは（メタ）アクリロキシヒドロカルビル基であり、
各Ｒ２は、独立して、脂肪族飽和ヒドロカルビル基であり、
Ｙは、同一であっても異なっていてもよく、加水分解性有機基であり、
ｑは、０、１または２であり；
好ましくは、エチレンのポリマー（ａ）のシラン基（複数可）含有単位または好ましくはシラン基（複数可）含有コモノマーの量は、０．０１〜２．０ｍｏｌ％であり；
好ましくは、エチレンのポリマー、好ましくはコポリマー（ａ）は、ラジカル開始剤を使用する高圧重合プロセスでの重合によって製造される、
で表される加水分解性不飽和シラン化合物である、請求項１〜９のいずれか一項に記載のポリマー組成物。
【請求項１１】
エチレンのポリマー（ａ）が、
−  ２０ｇ／１０分未満、好適には０．１〜１５ｇ／１０分（１９０℃および２．１６ｋｇの荷重でのＩＳＯ  １１３３による）のメルトフローレートＭＦＲ２、または
−  「測定方法」の下で本明細書に記載されるように測定される場合、１２０℃以下の溶融温度Ｔｍ
のうちの１つまたは２つを任意の順序で、好ましくは両方有する、請求項１〜１０のいずれか一項に記載のポリマー組成物。
【請求項１２】
１つ以上の層（複数可）を含む層要素（ＬＥ）であって、少なくとも１つの層が、請求項１〜１１のいずれか一項に記載のポリマー組成物を含む、層要素（ＬＥ）。
【請求項１３】
請求項１〜１１のいずれか一項に記載のポリマー組成物、好ましくは請求項１２に記載の層要素（ＬＥ）を含む物品。
【請求項１４】
２つ以上の層要素を含む組立体であり、少なくとも１つの層要素が、請求項１２に記載の層要素（ＬＥ）である、請求項１３に記載の物品。
【請求項１５】
太陽光電池要素および１つ以上のさらなる層要素を含む太陽光電池（ＰＶ）モジュールであって、少なくとも１つの層要素が、請求項１２に記載の層要素（ＬＥ）である、請求項１３または１４に記載の物品。
【請求項１６】
請求項１５に記載の太陽光電池（ＰＶ）モジュールであって、所与の順序で、保護前部層要素と、前部カプセル封入層要素と、光起電要素と、後部カプセル封入層要素と、保護背部層要素とを含み、前記前部カプセル封入層要素および後部カプセル封入層要素は、請求項１２に記載の層要素（ＬＥ）である、太陽光電池（ＰＶ）モジュール。
【請求項１７】
前記保護前部層要素、好ましくは前記保護層要素および前記保護背部層要素は、剛体層要素（複数可）、好ましくはガラス層要素（複数可）である、請求項１５または１６に記載の太陽光電池（ＰＶ）モジュール。
【請求項１８】
２つ以上の層要素を含み、少なくとも１つの層要素が前記本発明の層要素（ＬＥ）であり、
−  前記層要素（ＬＥ）および１つ以上のさらなる層要素を組立体に組み立てるステップ、
−  前記組立体の前記層要素を高温で積層して前記要素を一緒に接着するステップ；および
−  得られた物品を回収するステップ；上または下または特許請求の範囲で定義される
を含む、物品、好ましくは太陽光電池（ＰＶ）モジュールを製造するための方法。
【発明の詳細な説明】
【技術分野】
【０００１】
本発明は、ポリマー組成物、層要素（ＬＥ）、ポリマー組成物を含む物品、好ましくは層要素（ＬＥ）を含む物品、物品を製造するためのポリマー組成物、好ましくは（ＬＥ）の使用、および物品を製造するための方法に関する。
【背景技術】
【０００２】
層要素を含む物品の例として、例えば、単層フィルムのような単層要素である物品；多層フィルムのような多層要素である物品；太陽光電池デバイスのための２つ以上の層要素を含む物品；建物の要素のような建築用途の２つ以上の層要素を含む物品、たとえば、建物の外側のファサードのような外部／内部要素などの建築要素、窓要素、ドア要素または屋内壁要素；橋における要素；自動車、列車、飛行機または船舶内の窓のような車両内の要素；機械内の安全窓のような製造装置内の要素；家庭用デバイス内の要素；投影用途のため、例えばヘッドアップディスプレイ、または家具などにおける要素。
【０００３】
例えば、太陽電池モジュールとしても知られている太陽光電池（ＰＶ）モジュールは、光から電気を生成し、様々な種類の用途、とりわけ当該技術分野で周知の屋外用途に使用される。太陽電池モジュールの種類は、様々であり得る。モジュールは、典型的には、多層構造、すなわち、異なる機能を有するいくつかの異なる層要素を有する。太陽光電池モジュールの層要素は、層材料および層構造に関して変化し得る。最終的な太陽光電池モジュールは、剛性またはフレキシブルであり得る。
【０００４】
上記例示した層要素は、単層または多層の要素とすることができる。典型的には、ＰＶモジュールの層要素は、それらの機能性の順に組み立てられ、次いで、一体化されたＰＶモジュールを形成するために一緒に積層される。さらに、要素の層間または異なる層要素間に接着層（複数可）が存在してもよい。
【０００５】
太陽光電池（ＰＶ）モジュールは、例えば、所定の順序で、フレキシブルまたは剛性であり得る保護前部層要素（ガラス層要素など）、前部カプセル封入層要素、太陽光電池要素、後部カプセル封入層要素、保護背面層要素を含むことができ、これは、バックシート層要素とも呼ばれ、剛性またはフレキシブルであり得る；および任意で、例えばアルミニウムフレームを含むことができる。
【０００６】
従って、ＰＶモジュールの層要素の一部または全部、例えば、前部および後部カプセル層要素、ならびにしばしばバックシート層は、典型的には、エチレン酢酸ビニル（ＥＶＡ）ベースの材料のようなポリマー材料製である。
【０００７】
時には、積層後の２つの層要素間の接着は、層要素（複数可）の一方または両方の特性のために、所望の最終用途に必要とされる要求に対して十分でない場合がある。
【発明の概要】
【発明が解決しようとする課題】
【０００８】
種々の最終使用用途のための先進的な解決策を提供するために、さらなる層要素組成物を提供することが継続的に必要とされている。
【図面の簡単な説明】
【０００９】
【図１】図１は、本発明の層要素（ＬＥ）の１つの好ましい物品としての太陽光電池（ＰＶ）モジュールを示し、ＰＶモジュールは、以下の層要素（図１で分離されている）を所定の順序で含み、太陽光電池モジュールの保護前部層要素（１）、前部カプセル封入層要素（２）、太陽光電池要素（３）、後部カプセル封入層要素（４）、および保護背面層要素（５）、少なくとも後部カプセル封入層要素（４）は、本発明のポリマー組成物を含み、好ましくは、前部カプセル封入層要素（２）および／または後部カプセル封入層要素（４）の少なくとも１つの層要素、好ましくは一方または両方、好ましくは両方は、本発明の層要素（ＬＥ）を含み、好ましくはそれからなる。
【図２】図２は、例えば、安全、断熱または熱用途のような積層ガラス要素を示し、これらは全て当該技術分野において周知の意味を有する。図２において、積層ガラス要素は、第１の層要素（１）、本発明のポリマー組成物を含む本発明の層要素（ＬＥ）および第２の層要素（２）を含む。
【発明を実施するための形態】
【００１０】
したがって、本発明は、以下を含むポリマー組成物を対象とする。
−  ポリマー（Ｐ）；
−  シラン基（複数可）含有単位（ｂ）；および
−  式（Ａ０）
【化１】
2021514407.tif 000002
式中、
Ｒ１は、−Ｏ−、−Ｎ＝もしくは−ＮＲ−から選択される１つ以上のヘテロ原子（複数可）；または−Ｏ−、−Ｎ＝もしくは−ＮＲ−から選択されるヘテロ原子で任意に中断された置換もしくは非置換（Ｃ１〜Ｃ２０）ヒドロカルビレン基であり；
Ｒ２、Ｒ３、Ｒ４およびＲ５は、−Ｏ−、−Ｎ＝または−ＮＲ−から選択される１つ以上のヘテロ原子（複数可）で任意に中断される置換または非置換（Ｃ１〜Ｃ２０）ヒドロカルビル基からそれぞれ独立して選択され；
Ｒ６は、−Ｏ−、−Ｎ＝または−ＮＲ−から選択された１つ以上のヘテロ原子（複数可）で任意に中断される置換または非置換（Ｃ１〜Ｃ２０）ヒドロカルビレン基から選択され；ただし、Ｒ６は、式（Ａ０）の単位の環原子に、酸素、−Ｏ−以外の原子を介して結合しており；
Ｒ１〜Ｒ６の各々の任意の置換基（複数可）の数は、独立して、１、２または３から選択され；各Ｒ１〜Ｒ６の任意の置換基（複数可）は、独立して選択される（Ｃ１〜Ｃ２０）ヒドロカルビル基であり、これは、任意に、−Ｏ−、−Ｎ＝または−ＮＲ−から選択される１つ以上のヘテロ原子（複数可）で中断されてもよく、それは、任意に、−Ｏ−、−Ｎ＝もしくは−ＮＲ−から選択される１つ以上のヘテロ原子（複数可）で中断された（Ｃ１〜Ｃ２０）ヒドロカルビル基；または＝Ｏ基；または−Ｎ（Ｒ）２で任意に置換されてもよく；
Ｒは、独立して、Ｈまたは線状（Ｃ１〜Ｃ８）アルキル基から選択され；ならびに
ｎは、１〜２０である、
の単位を含むヒンダードアミン化合物（ＨＡＬＳ）。
【００１１】
上記、以下または特許請求の範囲で定義されるポリマー組成物は、本明細書では、「本発明のポリマー組成物」または「本発明の組成物」または「ポリマー組成物」とも呼ばれる。
【００１２】
上記、以下または特許請求の範囲で定義されるシラン基（複数可）含有単位（ｂ）は、本明細書ではシラン基（複数可）含有単位とも呼ばれる。
【００１３】
上記、以下または特許請求の範囲で定義される式（Ａ０）の単位を含むヒンダードアミン化合物（ＨＡＬＳ）は、本明細書において、ＨＡＬＳが式（Ａ０）の前記単位を含有しなければならず、式（Ａ０）の単位が末端基で終了して、本明細書中で短く「式（Ａ）のＨＡＬＳ」、「ＨＡＬＳ化合物（Ａ）」、「ＨＡＬＳ（Ａ）」または「ＨＡＬＳ」とも呼ばれる最終ヒンダードアミン化合物（ＨＡＬＳ）（Ａ）を形成することを意味する。
【００１４】
式（Ａ０）の単位の置換基の定義において、および式（Ａ）のＨＡＬＳにおいて上記のように：用語「ヒドロカルビレン基」は、炭化水素から２つの水素原子を除去して形成される２価の基を意味し、その自由原子価は二重結合に関与しない。例えば、１，３−フェニレン、−ＣＨ２ＣＨ２ＣＨ２−プロパン−１，３−ジイル、−ＣＨ２−メチレン（ＩＵＰＡＣ命名法による）。さらに、用語「ヒドロカルビル基」は、炭化水素から水素原子を除去して形成される１価の基、例えば、エチルフェニル（ＩＵＰＡＣ命名法による）を意味する。
【００１５】
特定のＨＡＬＳ化合物（Ａ）を有する本ポリマー組成物は、基板上に積層した後に接着性が改善された層要素（ＬＥ）を提供することができ、好ましくは、積層後に直接接着性が改善されることに加えて、加熱条件後の接着性も改善されることが驚くべきことに見出された。
【００１６】
いかなる理論にも束縛されずに、ＨＡＬＳ化合物（Ａ）は、シラン基（複数可）含有ポリマー組成物を含有するポリマー組成物のわずかな、またはさらに取るに足りない架橋活性を有すると考えられる。
【００１７】
さらに、本発明のポリマー組成物は、所望により、過酸化物を含まない層要素を生成することを可能にする。
【００１８】
さらに、ポリマー組成物は、太陽光電池（ＰＶ）モジュールのような物品に；建築用途、車両内の要素、製造装置内の要素、投影用途の要素、家具内の要素などに高度に適している。
【００１９】
また、本発明のさらなる態様では、１つ以上の層（複数可）を含む層要素（ＬＥ）を製造するための、上記または以下または特許請求の範囲で定義されるポリマー組成物の使用が提供され、ここで、少なくとも１つの層は、本発明のポリマー組成物を含む。
【００２０】
さらなる態様では、本発明は、１つ以上の層の層要素（ＬＥ）をさらに提供し、ここで、少なくとも１つの層は、上記、以下、または特許請求の範囲で定義されるポリマー組成物を含む。本発明の層要素（ＬＥ）は、本明細書では、層要素（ＬＥ）とも呼ばれる。
【００２１】
さらなる態様において、本発明は、ポリマー組成物を含む物品をさらに提供する。好ましくは、本発明はさらに、本発明の層要素（ＬＥ）を含む物品を提供する。
【００２２】
さらなる態様において、本発明は、さらに、１つ以上の層（複数可）、好ましくは１つの層を含む層要素（ＬＥ）を含む、物品、好ましくは太陽光電池（ＰＶ）モジュールを製造するための、上記または以下または特許請求の範囲で定義されるポリマー組成物の使用を提供し、これは、上記または以下または特許請求の範囲で定義されるポリマー組成物を含む。
【００２３】
物品は、好ましくは、２つ以上の層要素を含む組立体であり、少なくとも１つの層要素は、層要素（ＬＥ）である。
【００２４】
物品は、より好ましくは、太陽光電池要素および１つ以上のさらなる層要素を含む太陽光電池（ＰＶ）モジュールであり、少なくとも１つの層要素、好ましくは１つの層要素は、上記または以下または特許請求の範囲で定義される層要素（ＬＥ）である。
【００２５】
本発明はさらに、所定の順序で、保護前部層要素、前部カプセル封入層要素、太陽光電池要素、後部カプセル封入層要素および保護背面層要素を含む太陽光電池（ＰＶ）モジュールを提供し、好ましくは、前部カプセル封入層要素および／または後部カプセル封入層要素の少なくとも１つの層要素、好ましくは１つまたは両方、好ましくは両方は、上記、以下、または特許請求の範囲で定義される本発明の層要素（ＬＥ）を含み、好ましくはそれからなる。
【００２６】
本発明はさらに、２つ以上の層要素を含む物品を製造するためのプロセスを提供し、少なくとも１つの層要素は、本発明の層要素（ＬＥ）であり、以下のステップを含む；
−  層要素（ＬＥ）および１つ以上のさらなる層要素を組立体に組み立てるステップ；
−  組立体の層要素を高温で積層して要素を一緒に接着するステップ；および
−  得られた物品を回収するステップ；上記または以下または特許請求の範囲で定義される。
【００２７】
ポリマー組成物、ポリマー（Ｐ）、ＨＡＬＳ、層要素（ＬＥ）、物品、好ましくはＰＶモジュール、および物品を製造するための本発明の方法は、そのさらなる詳細、好ましい実施形態、範囲および特性と共に、以下および特許請求の範囲に記載され、当該好ましい実施形態、範囲および特性は、任意の組み合わせであり、任意の順序で組み合わせることができる。
【００２８】
ポリマー組成物
好ましくは、ＨＡＬＳ（Ａ）は、式（Ａ１）で表される化合物であり、式中、
Ｒ１は、−Ｏ−、−Ｎ＝もしくは−ＮＲ−から選択される１つ、２つもしくは３つのヘテロ原子（複数可）；または−Ｏ−、−Ｎ＝もしくは−ＮＲ−から選択されるヘテロ原子で任意に中断された置換または非置換（Ｃ１〜Ｃ２０）ヒドロカルビレン基であり；
Ｒ２、Ｒ３、Ｒ４およびＲ５は、−Ｏ−、−Ｎ＝または−ＮＲ−から選択される１つ、２つまたは３つのヘテロ原子（複数可）で任意に中断される置換または非置換（Ｃ１〜Ｃ２０）ヒドロカルビル基からそれぞれ独立して選択され；
Ｒ６は、−Ｏ−、−Ｎ＝または−ＮＲ−から選択された１つ、２つまたは３つのヘテロ原子（複数可）で任意に中断される置換または非置換（Ｃ１〜Ｃ２０）ヒドロカルビレン基から選択され；ただし、Ｒ６は、式（Ａ０）の単位の環原子に、酸素、−Ｏ−以外の原子を介して結合しており；
Ｒ１〜Ｒ６の各々の任意の置換基（複数可）の数は、独立して、１、２または３から選択され；各Ｒ１〜Ｒ６の任意の置換基（複数可）は、独立して選択される（Ｃ１〜Ｃ２０）ヒドロカルビル基であり、これは、任意に、−Ｏ−、−Ｎ＝または−ＮＲ−から選択される１つ、２つまたは３つのヘテロ原子（複数可）で中断されてもよく、それは、任意に、−Ｏ−、−Ｎ＝もしくは−ＮＲ−から選択される１つ、２つもしくは３つのヘテロ原子（複数可）で中断された（Ｃ１〜Ｃ２０）ヒドロカルビル基；または＝Ｏ基；または−Ｎ（Ｒ）２で任意に置換されてもよく；
Ｒは、独立して、Ｈまたは線状（Ｃ１〜Ｃ８）アルキル基から選択され；ならびに
ｎは、２〜２０である。
【００２９】
好ましくは、ＨＡＬＳ（Ａ）は、式（Ａ２）で表される化合物であり、式中、
Ｒ１は、−Ｏ−、−Ｎ＝もしくは−ＮＲ−から選択される１、２、もしくは３個のヘテロ原子（複数可）で任意に中断された、置換もしくは非置換、飽和もしくは不飽和の、直鎖もしくは分岐鎖（Ｃ１〜Ｃ２０）アルキレン基；−Ｏ−、−Ｎ＝もしくは−ＮＲ−から選択される１、２もしくは３個の環ヘテロ原子を任意に有する置換もしくは非置換の不飽和もしくは部分的に飽和の環状（Ｃ５〜Ｃ８）アルキレン基；−Ｏ−、−Ｎ＝もしくは−ＮＲ−から選択される１、２もしくは３個の環ヘテロ原子を任意に有する置換もしくは非置換の環状（Ｃ５〜Ｃ８）アリーレン基；−Ｏ−、−Ｎ＝もしくは−ＮＲ−で任意に中断されている置換もしくは非置換（Ｃ１〜Ｃ２０）アルキレン−環状（Ｃ５〜Ｃ８）アルキレン基；−Ｏ−、−Ｎ＝、もしくは−ＮＲ−で任意に中断されている置換もしくは非置換（Ｃ１〜Ｃ２０）アルキレン−（Ｃ５〜Ｃ８）アリーレン基；−Ｏ−、−Ｎ＝もしくは−ＮＲ−で任意に中断されている置換もしくは非置換の環状（Ｃ５〜Ｃ８）アルキレン−（Ｃ１〜Ｃ２０）アルキレン基；−Ｏ−、−Ｎ＝もしくは−ＮＲ−で任意に中断されている置換もしくは非置換（Ｃ５〜Ｃ８）アリーレン−（Ｃ１〜Ｃ２０）アルキレン基；または−Ｏ−もしくは−ＮＲ−から選択されるヘテロ原子から選択され、
Ｒ２、Ｒ３、Ｒ４およびＲ５は、それぞれ独立に、−Ｏ−、−Ｎ＝または−ＮＲ−から選択された１、２または３個のヘテロ原子（複数可）で任意に中断される、置換または非置換、飽和または不飽和、直鎖状または分岐鎖（Ｃ１〜Ｃ２０）ヒドロカルビル基から選択され；
Ｒ６は、−Ｏ−、−Ｎ＝もしくは−ＮＲ−から選択される１、２、もしくは３個のヘテロ原子（複数可）で任意に中断された、置換もしくは非置換、飽和もしくは不飽和の、直鎖もしくは分岐鎖（Ｃ１〜Ｃ２０）アルキレン基；−Ｏ−、−Ｎ＝もしくは−ＮＲ−から選択される１、２もしくは３個の環ヘテロ原子を任意に有する置換もしくは非置換の不飽和もしくは部分的に飽和の環状（Ｃ５〜Ｃ８）アルキレン基；−Ｏ−、−Ｎ＝もしくは−ＮＲ−から選択される１、２もしくは３個の環ヘテロ原子を任意に有する置換もしくは非置換の環状（Ｃ５〜Ｃ８）アリーレン基；−Ｏ−、−Ｎ＝もしくは−ＮＲ−で任意に中断されている置換もしくは非置換（Ｃ１〜Ｃ２０）アルキレン−環状（Ｃ５〜Ｃ８）アルキレン基；−Ｏ−、−Ｎ＝、もしくは−ＮＲ−で任意に中断されている置換もしくは非置換（Ｃ１〜Ｃ２０）アルキレン−（Ｃ５〜Ｃ８）アリーレン基；−Ｏ−、−Ｎ＝もしくは−ＮＲ−で任意に中断されている置換もしくは非置換の環状（Ｃ５〜Ｃ８）アルキレン−（Ｃ１〜Ｃ２０）アルキレン基；−Ｏ−、−Ｎ＝もしくは−ＮＲ−で任意に中断されている置換もしくは非置換の環状（Ｃ５〜Ｃ８）アリーレン−（Ｃ１〜Ｃ２０）アルキレン基から選択され、
かつ、
Ｒ１〜Ｒ６の各々の任意の置換基（複数可）の数は、１、２または３から独立に選択され；各々のＲ１〜Ｒ６の任意の置換基（複数可）は、−Ｏ−、−Ｎ＝もしくは−ＮＲ−から選択される１、２もしくは３個のヘテロ原子（複数可）で任意に中断された飽和もしくは不飽和の直鎖もしくは分岐鎖（Ｃ１〜Ｃ２０）ヒドロカルビル基；−Ｏ−、−Ｎ＝もしくは−ＮＲ−から選択される１、２もしくは３個の環ヘテロ原子を任意に有する置換もしくは非置換の不飽和もしくは部分的に飽和された環状（Ｃ５〜Ｃ８）ヒドロカルビル基；−Ｏ−、−Ｎ＝もしくは−ＮＲ−から選択される１、２もしくは３個の環ヘテロ原子を任意に有する置換もしくは非置換（Ｃ５〜Ｃ８）アリール基；または−Ｎ（Ｒ）２から独立に選択され；
Ｒは、独立して、Ｈまたは線状（Ｃ１〜Ｃ８）アルキル基から選択され；
ｎは、２〜２０である。
【００３０】
１つの好ましい実施形態において、式（Ａ）のヒンダードアミン化合物（ＨＡＬＳ）は、９以下、好ましくは３〜８．５、好ましくは４〜８、好ましくは５〜８、より好ましくは５．５〜７．５のｐＨを有する。
【００３１】
１つの好ましい実施形態において、式（Ａ）のヒンダードアミン化合物（ＨＡＬＳ）は、３００〜６０００、好ましくは５５０〜５７００、好ましくは２０００〜５０００、好ましくは２７００〜４５００の分子量を有する。ヒンダードアミン化合物（ＨＡＬＳ）の分子量は、通常、市販のＨＡＬＳ化合物の技術的データシートに開示されているか、またはＧＰＣを用いて測定することができる。
【００３２】
１つの好ましい実施形態において、式（Ａ）のヒンダードアミン化合物（ＨＡＬＳ）は、１８０℃以下、好ましくは１５〜１５０℃、好ましくは２０〜１００℃、好ましくは３０〜９０℃、好ましくは４０〜８０℃、最も好ましくは５０〜６０℃のＴｍを有する。
【００３３】
好ましくは、ＨＡＬＳは、式（Ａ３）で表される化合物であり、式中、
Ｒ１は、−Ｏ−、−Ｎ＝もしくは−ＮＲ−から選択される１、２、もしくは３個のヘテロ原子（複数可）で任意に中断された、置換もしくは非置換、飽和もしくは不飽和の、直鎖もしくは分岐鎖（Ｃ１〜Ｃ２０）アルキレン基；−Ｏ−、−Ｎ＝もしくは−ＮＲ−から選択される１、２もしくは３個の環ヘテロ原子を任意に有する置換もしくは非置換の不飽和もしくは部分的に飽和の環状（Ｃ５〜Ｃ８）アルキレン基；−Ｏ−、−Ｎ＝もしくは−ＮＲ−から選択される１、２もしくは３個の環ヘテロ原子を任意に有する置換もしくは非置換の環状（Ｃ５〜Ｃ８）アリーレン基；−Ｏ−、−Ｎ＝もしくは−ＮＲ−で任意に中断されている置換もしくは非置換（Ｃ１〜Ｃ２０）アルキレン−環状（Ｃ５〜Ｃ８）アルキレン基；−Ｏ−、−Ｎ＝、もしくは−ＮＲ−で任意に中断されている置換もしくは非置換（Ｃ１〜Ｃ２０）アルキレン−（Ｃ５〜Ｃ８）アリーレン基；−Ｏ−、−Ｎ＝もしくは−ＮＲ−で任意に中断されている置換もしくは非置換の環状（Ｃ５〜Ｃ８）アルキレン−（Ｃ１〜Ｃ２０）アルキレン基；−Ｏ−、−Ｎ＝もしくは−ＮＲ−で任意に中断されている置換もしくは非置換（Ｃ５〜Ｃ８）アリーレン−（Ｃ１〜Ｃ２０）アルキレン基；または−Ｏ−もしくは−ＮＲ−から選択されるヘテロ原子から選択され、
Ｒ２、Ｒ３、Ｒ４およびＲ５は、それぞれ独立に、−Ｏ−、−Ｎ＝または−ＮＲ−から選択された１、２または３個のヘテロ原子（複数可）で任意に中断される、置換または非置換、飽和または不飽和、直鎖状または分岐鎖（Ｃ１〜Ｃ２０）ヒドロカルビル基から選択され；
Ｒ６は、−Ｏ−、−Ｎ＝もしくは−ＮＲ−から選択される１、２、もしくは３個のヘテロ原子（複数可）で任意に中断された、置換もしくは非置換、飽和もしくは不飽和の、直鎖もしくは分岐鎖（Ｃ１〜Ｃ２０）アルキレン基；−Ｏ−、−Ｎ＝もしくは−ＮＲ−から選択される１、２もしくは３個の環ヘテロ原子を任意に有する置換もしくは非置換の不飽和もしくは部分的に飽和の環状（Ｃ５〜Ｃ８）アルキレン基；−Ｏ−、−Ｎ＝もしくは−ＮＲ−から選択される１、２もしくは３個の環ヘテロ原子を任意に有する置換もしくは非置換の環状（Ｃ５〜Ｃ８）アリーレン基；−Ｏ−、−Ｎ＝もしくは−ＮＲ−で任意に中断されている置換もしくは非置換（Ｃ１〜Ｃ２０）アルキレン−環状（Ｃ５〜Ｃ８）アルキレン基；−Ｏ−、−Ｎ＝、もしくは−ＮＲ−で任意に中断されている置換もしくは非置換（Ｃ１〜Ｃ２０）アルキレン−（Ｃ５〜Ｃ８）アリーレン基；−Ｏ−、−Ｎ＝もしくは−ＮＲ−で任意に中断されている置換もしくは非置換の環状（Ｃ５〜Ｃ８）アルキレン−（Ｃ１〜Ｃ２０）アルキレン基；−Ｏ−、−Ｎ＝もしくは−ＮＲ−で任意に中断されている置換もしくは非置換の環状（Ｃ５〜Ｃ８）アリーレン−（Ｃ１〜Ｃ２０）アルキレン基から選択され、
かつ、
Ｒ１〜Ｒ６の各々の任意の置換基（複数可）の数は、１、２または３から独立に選択され；各々のＲ１〜Ｒ６の任意の置換基（複数可）は、−Ｏ−、−Ｎ＝もしくは−ＮＲ−から選択される１、２もしくは３個のヘテロ原子（複数可）で任意に中断された飽和もしくは不飽和の直鎖もしくは分岐鎖（Ｃ１〜Ｃ２０）ヒドロカルビル基；−Ｏ−、−Ｎ＝もしくは−ＮＲ−から選択される１、２もしくは３個の環ヘテロ原子を任意に有する置換もしくは非置換の不飽和もしくは部分的に飽和された環状（Ｃ５〜Ｃ８）ヒドロカルビル基；−Ｏ−、−Ｎ＝もしくは−ＮＲ−から選択される１、２もしくは３個の環ヘテロ原子を任意に有する置換もしくは非置換（Ｃ５〜Ｃ８）アリール基；または＝Ｏ基；または−Ｎ（Ｒ）２から独立に選択され；
Ｒは、独立して、Ｈまたは線状（Ｃ１〜Ｃ８）アルキル基から選択され；
ｎは、２〜２０である。
【００３４】
好ましくは、ＨＡＬＳは、式（Ａ４）で表される化合物であり、式中、
Ｒ１は、−Ｏ−、−Ｎ＝もしくは−ＮＲ−から選択される１、２、もしくは３個のヘテロ原子（複数可）で任意に中断された、置換もしくは非置換、飽和もしくは不飽和の、直鎖もしくは分岐鎖（Ｃ１〜Ｃ８）アルキレン基；−Ｎ＝もしくは−ＮＲ−から選択される１、２もしくは３個の環ヘテロ原子を任意に有する置換もしくは非置換の不飽和もしくは部分的に飽和の環状（Ｃ５〜Ｃ６）アルキレン基；−Ｎ＝もしくは−ＮＲ−から選択される１、２もしくは３個の環ヘテロ原子を任意に有する置換もしくは非置換の環状（Ｃ５〜Ｃ６）アリーレン基；−Ｎ＝もしくは−ＮＲ−で任意に中断されている置換もしくは非置換（Ｃ１〜Ｃ８）アルキレン−環状（Ｃ５〜Ｃ６）アルキレン基；−Ｎ＝、もしくは−ＮＲ−で任意に中断されている置換もしくは非置換（Ｃ１〜Ｃ８）アルキレン−（Ｃ５〜Ｃ６）アリーレン基；−Ｏ−、−Ｎ＝もしくは−ＮＲ−で任意に中断されている置換もしくは非置換の環状（Ｃ５〜Ｃ６）アルキレン−（Ｃ１〜Ｃ８）アルキレン基；−Ｏ−、−Ｎ＝もしくは−ＮＲ−で任意に中断されている置換もしくは非置換（Ｃ５〜Ｃ６）アリーレン−（Ｃ１〜Ｃ８）アルキレン基；または−Ｏ−もしくは−ＮＲ−から選択されるヘテロ原子から選択され、
Ｒ２、Ｒ３、Ｒ４およびＲ５は、それぞれ独立に、−Ｏ−、−Ｎ＝または−ＮＲ−から選択された１、２または３個のヘテロ原子（複数可）で任意に中断される、置換または非置換、飽和または不飽和、直鎖状または分岐鎖（Ｃ１〜Ｃ８）ヒドロカルビル基から選択され；
Ｒ６は、−Ｏ−、−Ｎ＝もしくは−ＮＲ−から選択される１、２、もしくは３個のヘテロ原子（複数可）で任意に中断された、置換もしくは非置換、飽和もしくは不飽和の、直鎖もしくは分岐鎖（Ｃ１〜Ｃ８）アルキレン基；−Ｎ＝もしくは−ＮＲ−から選択される１、２もしくは３個の環ヘテロ原子を任意に有する置換もしくは非置換の不飽和もしくは部分的に飽和の環状（Ｃ５〜Ｃ６）アルキレン基；−Ｎ＝もしくは−ＮＲ−から選択される１、２もしくは３個の環ヘテロ原子を任意に有する置換もしくは非置換の環状（Ｃ５〜Ｃ６）アリーレン基；−Ｎ＝もしくは−ＮＲ−で任意に中断されている置換もしくは非置換（Ｃ１〜Ｃ８）アルキレン−環状（Ｃ５〜Ｃ６）アルキレン基；−Ｎ＝、もしくは−ＮＲ−で任意に中断されている置換もしくは非置換（Ｃ１〜Ｃ８）アルキレン−（Ｃ５〜Ｃ６）アリーレン基；−Ｏ−、−Ｎ＝もしくは−ＮＲ−で任意に中断されている置換もしくは非置換の環状（Ｃ５〜Ｃ６）アルキレン−（Ｃ１〜Ｃ８）アルキレン基；−Ｏ−、−Ｎ＝もしくは−ＮＲ−で任意に中断されている置換もしくは非置換の環状（Ｃ５〜Ｃ６）アリーレン−（Ｃ１〜Ｃ８）アルキレン基から選択され、
かつ、
Ｒ１〜Ｒ６の各々の任意の置換基（複数可）の数は、１または２から独立に選択され；各々のＲ１〜Ｒ６の任意の置換基（複数可）は、−Ｏ−、−Ｎ＝もしくは−ＮＲ−から選択される１、２もしくは３個のヘテロ原子（複数可）で任意に中断された飽和もしくは不飽和の直鎖もしくは分岐鎖（Ｃ１〜Ｃ８）ヒドロカルビル基；−Ｎ＝もしくは−ＮＲ−から選択される１、２もしくは３個の環ヘテロ原子を任意に有する置換もしくは非置換の不飽和もしくは部分的に飽和された環状（Ｃ５〜Ｃ６）ヒドロカルビル基；−Ｏ−、−Ｎ＝もしくは−ＮＲ−から選択される１、２もしくは３個の環ヘテロ原子を任意に有する置換もしくは非置換（Ｃ５〜Ｃ６）アリール基；または＝Ｏ基；または−Ｎ（Ｒ）２から独立に選択され；
Ｒは、独立して、Ｈまたは線状（Ｃ１〜Ｃ６）アルキル基から選択され；
ｎは、２〜２０である。
【００３５】
ＨＡＬＳ化合物（Ａ）、またはその上記もしくは下記の好ましいサブグループのいずれかの１つの好ましい実施形態において、Ｒ６は、−ＣＨ２−を介して環Ｎ原子に結合する。
【００３６】
ＨＡＬＳ化合物（Ａ）、またはその上記もしくは下記の好ましいサブグループのいずれかの１つの好ましい実施形態において、ｎは、好ましくは３〜１５、好ましくは４〜１５、好ましくは５〜１５、より好ましくは６〜１５、より好ましくは８〜１５、より好ましくは１０〜１５である。
【００３７】
より好ましくは、ＨＡＬＳ化合物（Ａ）、またはその上記もしくは下記の好ましいサブグループのいずれかは、任意の組み合わせおよび任意の順序で、以下の置換基定義（複数可）１）〜４）の１つ以上、またはすべてを満たす：
１）Ｒ１は、−Ｏ−が好ましい；
２）Ｒ２、Ｒ３、Ｒ４およびＲ５の各々は、独立に、好ましくは線状（Ｃ１〜Ｃ６）アルキル基、好ましくは線状（Ｃ１〜Ｃ４）アルキル基、好ましくはメチル基であり、より好ましくは各々は同一であり、好ましくは線状（Ｃ１〜Ｃ６）アルキル基、好ましくは線状（Ｃ１〜Ｃ４）アルキル基、最も好ましくはメチル基である；
３）Ｒ６は、好ましくは−（ＣＨ２）ｘ−Ｏ−（Ｃ＝Ｏ）−（ＣＨ２）ｙ−（Ｃ＝Ｏ）であり、式中ｘは１〜６、好ましくは１〜４、好ましくは１〜２であり、ｙは１〜６、好ましくは１〜４、好ましくは１〜２であり、最も好ましくは−（ＣＨ２）２−Ｏ−（Ｃ＝Ｏ）−（ＣＨ２）２−（Ｃ＝Ｏ）であり；かつ／または
４）ｎは、好ましくは３〜１５、好ましくは４〜１５、好ましくは５〜１５、より好ましくは６〜１５、より好ましくは８〜１５、より好ましくは１０〜１５である。
【００３８】
より好ましくは、ＨＡＬＳ化合物（Ａ）、またはその上記もしくは下記の好ましいサブグループのいずれかが、上記の置換基定義（複数可）１）〜４）のすべてを満たす。
【００３９】
最も好ましい実施形態において、ＨＡＬＳ化合物（Ａ）は、式（Ａ５）であり、式中、
−  Ｒ１は−Ｏ−であり；
−  Ｒ２、Ｒ３、Ｒ４およびＲ５の各々は、独立にメチルであり；
−  Ｒ６は、−ＣＨ２−ＣＨ２−Ｏ−Ｃ（＝Ｏ）−ＣＨ２−ＣＨ２−Ｃ（Ｃ＝Ｏ）−であり；
−ｎは、３〜１５、好ましくは４〜１５、好ましくは５〜１５、より好ましくは６〜１５、より好ましくは８〜１５、より好ましくは１０〜１５である。
【００４０】
ＨＡＬＳ化合物（Ａ）の好ましい実施形態、またはその上記もしくは下記の好ましいサブグループのいずれかにおいて、式（Ａ０）の単位を終了する末端基は、以下である：Ｒ１に結合し、−Ｈ基である末端基Ｒ７；およびＲ６に結合し、−ＯＨ基であるＲ８。したがって、ＨＡＬＳ化合物（Ａ）は、式（Ａ６）の化合物であることが好ましい：
【化２】
2021514407.tif 000003
式中、Ｒ１〜Ｒ６は、任意の順序で、好ましいサブグループを含む、上記または特許請求の範囲で定義されたとおりであり、Ｒ７は−Ｈ基であり、Ｒ８は−ＯＨ基である。
【００４１】
式（Ａ）のＨＡＬＳおよびその任意のサブグループは、好ましくは、縮合重合によって生成され、Ｈ２Ｏは、モノマーの反応中に除去される。
【００４２】
式（Ａ）のＨＡＬＳは、化学文献中の公知の方法で製造することができるか、または商業的に入手できる。
【００４３】
式（Ａ）の好ましいＨＡＬＳの１つは、ｃａｓ番号６５４４７−７７−０を有する。式（Ａ）の前記ＨＡＬＳの化学名は、ブタン二酸、ジメチルエステル、４−ヒドロキシ−２，２，６，６テトラメチル−１−ピペリジンエタノールとのポリマーである。このような化合物は、供給者に応じて様々な商業的名称を有する多くの供給者によって商業的に入手可能である。
【００４４】
ＨＡＬＳ（Ａ）の量は、ポリマー組成物（１００重量％）の量を基準として、好ましくは０．０１〜１．０重量％、好ましくは０．０１〜０．５重量％、好ましくは０．０２〜０．４重量％、好ましくは０．０３〜０．３重量％、好ましくは０．０５〜０．２５重量％である。
【００４５】
上または下に定義されるポリマー組成物は、上または下に定義されるような１つ以上の、より好ましくは１つのヒンダードアミン化合物（ＨＡＬＳ）のみを含むことが好ましい。上記または下記のような定義に該当しないヒンダードアミン化合物（ＨＡＬＳ）は、好ましくは、上または下に定義されるようなポリマー組成物に含まれない。
【００４６】
好ましくは、ポリマー（Ｐ）は、ポリエチレンポリマーである。
【００４７】
シラン基（複数可）含有単位（ｂ）は、
−  ポリマー（Ｐ）のコモノマーとして、
−  ポリマー（Ｐ）に化学的にグラフトされた化合物として、または
−  ポリマー組成物中の別個の成分として
存在し得る。
【００４８】
好ましくは、シラン基（複数可）含有単位は、
−  ポリマー（Ｐ）のコモノマーとして、または
−  ポリマー（Ｐ）に化学的にグラフトされた化合物として、
ポリマー（Ｐ）に組み込まれる。
【００４９】
したがって、１つの好ましい実施形態では、ポリマー（Ｐ）は、
−  （ａ１）シラン基（複数可）含有コモノマーを担持するエチレンのポリマー；
−  （ａ２）エチレンの、（Ｃ１〜Ｃ６）アルキルアクリレートまたは（Ｃ１〜Ｃ６）アルキル（Ｃ１〜Ｃ６）アルキルアクリレートコモノマー（複数可）から選択される１つ以上の極性コモノマー（複数可）とのコポリマーであって、コポリマー（ａ２）は、シラン基（複数可）含有単位を有し、コポリマー（ａ２）は、エチレンのポリマー（ａ１）とは異なるコポリマー；あるいは
−  （ａ３）エチレンの、エチレンのポリマー（ａ１）およびエチレンのポリマー（ａ２）とは異なる１つ以上の（Ｃ１〜Ｃ１０）−α−オレフィンコモノマーとのコポリマー
から選択されるエチレンのポリマー（ａ）
である。
【００５０】
上記、以下または特許請求の範囲で定義されるエチレンのポリマー（ａ）は、本明細書では、短縮して「ポリマー（ａ）」とも呼ばれる。
【００５１】
上記、以下または特許請求の範囲で定義されるシラン基（複数可）含有コモノマーを担持するエチレンのポリマー定義（ａ１）は、本明細書では、短縮して「エチレンのポリマー（ａ１）」または「ポリマー（ａ１）」とも呼ばれる。
【００５２】
定義（ａ２）エチレンの、（Ｃ１〜Ｃ６）アルキルアクリレート、または（Ｃ１〜Ｃ６）アルキル（Ｃ１〜Ｃ６）アルキルアクリレートコモノマー（複数可）から選択される１つ以上の極性コモノマー（複数可）とのコポリマーであって、コポリマー（ａ２）がシラン基（複数可）含有単位を担持し、かつコポリマー（ａ２）が、上記、以下または特許請求の範囲で定義されるエチレンのポリマー（ａ１）とは異なるコポリマーは、本明細書において、短縮して「エチレンのコポリマー（ａ２）」、「コポリマー（ａ２）」または「ポリマー（ａ２）」とも呼ばれる。
【００５３】
定義（ａ３）上記、以下または特許請求の範囲で定義される、エチレンの、エチレンのポリマー（ａ１）およびエチレンのポリマー（ａ２）とは異なる、１つ以上の（Ｃ１〜Ｃ１０）−α−オレフィンコモノマーとのコポリマーは、本明細書において、短縮して「ポリマー（ａ３）」とも呼ばれる。
【００５４】
周知のように、「コモノマー」は、共重合可能なコモノマー単位を指す。
【００５５】
したがって、シラン基（複数可）含有単位がコモノマーとしてポリマー（ａ）に包含される場合、シラン基（複数可）含有単位は、ポリマー（ａ）の重合プロセス中にコモノマーとしてエチレンモノマーと共重合される。シラン基（複数可）含有単位がグラフト化によってポリマーに包含される場合、シラン基（複数可）含有単位は、ポリマー（ａ）の重合後にポリマー（ａ）と化学的に反応される（グラフト化とも呼ばれる）。化学反応、すなわちグラフト化は、典型的には、過酸化物などのラジカル形成剤を使用して行われる。このような化学反応は、本発明の積層プロセスの前または間に起こり得る。一般に、シラン基（複数可）含有単位のエチレンへの共重合およびグラフト化は、周知の技術であり、ポリマー分野および当業者の技能内で良好に立証されている。
【００５６】
グラフト化実施形態における過酸化物の使用は、同時の交差反応によってエチレンポリマーのメルトフローレート（ＭＦＲ）を減少させることも周知である。その結果、グラフト化実施形態は、出発ポリマーとしてのポリマー（ａ）のＭＦＲの選択に制限をもたらすことができ、このＭＦＲの選択は、最終用途でのポリマーの品質に悪影響を及ぼし得る。さらに、グラフト化プロセス中に過酸化物から形成される副生成物は、最終用途でのポリマー組成物の使用寿命に悪影響を及ぼし得る。
【００５７】
したがって、好ましくは、シラン基（複数可）含有単位は、コモノマーとしてポリマー（ａ）中に存在する。すなわち、ポリマー（ａ１）の場合、シラン基（複数可）含有単位は、ポリマー（ａ１）の重合プロセス中にエチレンモノマーと一緒にコモノマーとして共重合される。かつ、ポリマー（ａ２）の場合、シラン基（複数可）含有単位は、ポリマー（ａ２）の重合プロセス中に、極性コモノマーおよびエチレンモノマーと一緒にコモノマーとして共重合される。
【００５８】
「シラン基（複数可）含有コモノマー」は、本明細書において、上記、以下または特許請求の範囲で、シラン基（複数可）含有単位がコモノマーとして存在することを意味する。
【００５９】
エチレンのポリマー（ａ）のシラン基（複数可）含有単位または好ましくはシラン基（複数可）含有コモノマーは、式（Ｉ）で表される加水分解性不飽和シラン化合物であることが好ましい：
Ｒ１ＳｉＲ２ｑＹ３−ｑ  （Ｉ）
式中、
Ｒ１は、エチレン性不飽和ヒドロカルビル、ヒドロカルビルオキシまたは（メタ）アクリロキシヒドロカルビル基であり、
各Ｒ２は、独立して、脂肪族飽和ヒドロカルビル基であり、
Ｙは、同一であっても異なっていてもよく、加水分解性有機基であり、
ｑは、０、１または２である。
【００６０】
さらに好適なシラン基（複数可）含有単位、好ましくはコモノマーは、例えば、ガンマ−（メタ）アクリル−オキシプロピルトリメトキシシラン、ガンマ（メタ）アクリロキシプロピルトリエトキシシラン、およびビニルトリアセトキシシラン、またはそれらの２つ以上の組み合わせである。
【００６１】
式（Ｉ）のシラン化合物の１つの適切なサブグループは、不飽和シラン化合物、または好ましくは式（ＩＩ）のコモノマーである。
ＣＨ２＝ＣＨＳｉ（ＯＡ）３  （ＩＩ）
式中、各Ａは、独立して、１〜８個の炭素原子、適当には１〜４個の炭素原子を有するヒドロカルビル基である。
【００６２】
シラン基（複数可）含有単位が、コモノマーとして、好ましくは、式（Ｉ）、好ましくは式（ＩＩ）のコモノマーとして、最終ポリマー（ａ）に組み込まれる場合、前記コモノマーの不飽和、好ましくはビニル官能性は、ラジカル重合プロセスを介してポリマーに組み込まれ、それによって、前記コモノマーの２つのＣ原子は、当業者に周知のように、最終ポリマー（ａ）の骨格の一部となる。一方、ポリマー（ａ）をグラフトすることは、最初にポリマーに重合され、最終ポリマーは、過酸化物と共に、好ましくは、式（Ｉ）、好ましくは式（ＩＩ）のシラン化合物として、シラン基（複数可）含有単位をグラフトすることによって達成され、それによって、ビニル不飽和のＣ原子の１つが、当業者に周知のように、ポリマー骨格に結合される。したがって、シラン基（複数可）が結合している分岐は、出願されたポリマーの当業者にとって明らかなように、グラフト化によって形成された分岐と比較して１炭素原子短い。これは、グラフト化したシランがポリマー骨格からさらに伸び、共重合したポリマーよりも反応のためにアクセス可能になるという暗示を有する。
【００６３】
さらに、コモノマーとしてのシラン基（複数可）含有単位のポリマー骨格への共重合は、単位のグラフト化と比較して、単位のより均一な取り込みを提供する。共重合したシラン基は、シラン、エチレンおよび他のモノマー間の反応性比に依存して分布し、一方、グラフト化プロセスは、シラン基をいかなる制御された分布でも包含させることができないポリマーを提供する。言い換えれば、シラン基（複数可）含有単位が、ポリオレフィンコポリマーの、好ましくはポリエチレンコポリマーのポリマー主鎖に対するコモノマーとして包含される場合、形成されたコポリマーは、用語がグラフト化されたシラン基（複数可）含有単位のより均一でない分布と比較して周知の意味を有する均一な「ランダムコポリマー」である。さらに、グラフト化と比較して、共重合は、ポリマーの製造後に過酸化物の添加を必要としない。
【００６４】
本発明のシラン基（複数可）含有単位、または好ましくはコモノマーは、好ましくは、ビニルトリメトキシシラン、ビニルビスメトキシエトキシシラン、ビニルトリエトキシシラン、より好ましくはビニルトリメトキシシランまたはビニルトリエトキシシラン、より好ましくはビニルトリメトキシシラン、コモノマーである式（ＩＩ）の化合物である。
【００６５】
ポリマー（ａ）中に、好ましくはコモノマーとして存在するシラン基（複数可）含有単位の量（ｍｏｌ％）は、「測定方法」の下に記載の「コモノマー含有量」に従って測定した場合、好ましくは０．０１〜２．０ｍｏｌ％、好ましくは０．０１〜１．００ｍｏｌ％、適切には０．０５〜０．８０ｍｏｌ％、適切には０．１０〜０．６０ｍｏｌ％、適切には０．１０〜０．５０ｍｏｌ％である。
【００６６】
ポリマー（ａ）の一実施形態（Ａ１）において、ポリマー（ａ）は、シラン基（複数可）含有コモノマー（ａ１）を担持するエチレンのポリマーである。ポリマー（ａ）のこの実施形態（Ａ１）において、ポリマー（ａ１）は、ポリマー（ａ２）について定義されるような極性コモノマーを含まない、すなわち有しない。好ましくは、シラン基（複数可）含有コモノマーは、ポリマー（ａ１）中に存在する唯一のコモノマーである。したがって、ポリマー（ａ１）は、ラジカル開始剤を用いて、シラン基（複数可）含有コモノマーの存在下、高圧重合工程において、エチレンモノマーを共重合させて製造することが好ましい。好ましくは、シラン基（複数可）含有コモノマーは、エチレンのポリマー（ａ１）中に存在する唯一のコモノマーである。
【００６７】
ポリマー（ａ）の前記１つの好ましい実施形態（Ａ１）において、ポリマー（ａ１）は、好ましくは、エチレンの、式（Ｉ）によるシラン基（複数可）含有コモノマーとの、より好ましくは、式（ＩＩ）によるシラン基（複数可）含有コモノマーとの、より好ましくは、上記または特許請求の範囲で定義されるような、ビニルトリメトキシシラン、ビニルビスメトキシエトキシシラン、ビニルトリエトキシシランまたはビニルトリメトキシシランコモノマーから選択される式（ＩＩ）によるシラン基（複数可）含有コモノマーとのコポリマーである。最も好ましくは、ポリマー（ａ１）は、エチレンの、ビニルメチルトリメトキシシラン、ビニルビスメトキシエトキシシラン、ビニルトリエトキシシランまたはビニルトリメトキシシランコモノマーとの、好ましくはビニルトリメトキシシランまたはビニルトリエトキシシランコモノマーとのコポリマーであり、最も好ましくはビニルトリメトキシシランコモノマーである。
【００６８】
ポリマー（ａ）の別の実施形態（Ａ２）において、ポリマー（ａ）は、エチレンの、（Ｃ１〜Ｃ６）アルキルアクリレートまたは（Ｃ１〜Ｃ６）アルキル（Ｃ１〜Ｃ６）アルキルアクリレートコモノマー（複数可）（ａ２）から選択される１つ以上の極性コモノマー（複数可）とのコポリマーであり、当該コポリマー（ａ２）は、シラン基（複数可）含有単位を担持する。ポリマー（ａ）のこの実施形態（Ａ２）において、ポリマー（ａ２）は、エチレンの、（Ｃ１〜Ｃ６）アルキルアクリレートまたは（Ｃ１〜Ｃ６）アルキル（Ｃ１〜Ｃ６）アルキルアクリレートコモノマー（複数可）およびシラン基（複数可）含有コモノマーから選択される１つ以上、好ましくは１つの極性コモノマー（複数可）とのコポリマーである。好ましくは、エチレンのポリマー（ａ２）の極性コモノマーは、（Ｃ１〜Ｃ６）アルキルアクリレートコモノマーの１つから、好ましくはメチルアクリレート、エチルアクリレートまたはブチルアクリレートコモノマーから選択される。より好ましくは、ポリマー（ａ２）は、エチレンの、メチルアクリレート、エチルアクリレートまたはブチルアクリレートコモノマーから選択される極性コモノマーとの、およびシラン基（複数可）含有コモノマーとのコポリマーである。ポリマー（ａ２）は、最も好ましくは、エチレンの、メチルアクリレート、エチルアクリレートまたはブチルアクリレートコモノマーから選択される極性コモノマーとの、および式（Ｉ）の化合物のシラン基（複数可）含有コモノマーとのコポリマーである。好ましくは、本実施形態において、極性コモノマーおよび好ましいシラン基（複数可）含有コモノマーは、エチレンのコポリマー（ａ２）中に存在する唯一のコモノマーである。
【００６９】
ポリマー（ａ）の別の実施形態（Ａ３）において、ポリマー（ａ）は、好ましくは、（Ｃ１〜Ｃ８）−α−オレフィンコモノマーから選択される１つ以上の、好ましくは１つのコモノマー（複数可）を有するエチレンのポリマーであるポリマー（ａ３）である。
【００７０】
最も好ましくは、ポリマー（ａ）は、ポリマー（ａ１）または（ａ２）から選択される。
【００７１】
ポリマー（ａ２）中に存在する極性コモノマーの含有量は、「判定方法」の下に記載の「コモノマー含有量」に従って測定した場合、好ましくは０．５〜３０．０ｍｏｌ％、２．５〜２０．０ｍｏｌ％、好ましくは４．５〜１８ｍｏｌ％、好ましくは５．０〜１８．０ｍｏｌ％、好ましくは６．０〜１８．０ｍｏｌ％、好ましくは６．０〜１６．５ｍｏｌ％、より好ましくは６．８〜１５．０ｍｏｌ％、さらに好ましくは７．０〜１３．５ｍｏｌ％である。
【００７２】
ポリマー（ａ）の前記別の好ましい実施形態（Ａ２）において、ポリマー（ａ２）は、好ましくは、エチレンの、上記、以下、または特許請求の範囲で定義されるような極性コモノマーとの、および式（Ｉ）によるシラン基（複数可）含有コモノマーとの、より好ましくは、式（ＩＩ）によるシラン基（複数可）含有コモノマーとの、より好ましくは、上記または特許請求の範囲で定義されるような、ビニルトリメトキシシラン、ビニルビスメトキシエトキシシラン、ビニルトリエトキシシランまたはビニルトリメトキシシランコモノマーから選択される式（ＩＩ）によるシラン基（複数可）含有コモノマーとのコポリマーである。好ましくは、ポリマー（ａ２）は、エチレンの、メチルアクリレート、エチルアクリレートまたはブチルアクリレートコモノマーとの、およびビニルトリメトキシシラン、ビニルビスメトキシエトキシシラン、ビニルトリエトキシシランまたはビニルトリメトキシシランコモノマーとの、好ましくはビニルトリメトキシシランまたはビニルトリエトキシシランコモノマーとのコポリマーである。より好ましくは、ポリマー（ａ２）は、エチレンの、メチルアクリレートコモノマーとの、およびビニルトリメトキシシラン、ビニルビスメトキシエトキシシラン、ビニルトリエトキシシランまたはビニルトリメトキシシランコモノマーとの、好ましくはビニルトリメトキシシランまたはビニルトリエトキシシランコモノマーとの、より好ましくはビニルトリメトキシシランとのコポリマーである。
【００７３】
したがって、ポリマー（ａ２）は、最も好ましくは、エチレンの、上記、下記、または特許請求の範囲に定義されているシラン基（複数可）含有コモノマーと一緒に、メチルアクリレートコモノマーとのコポリマー、好ましくはエチレンの、メチルアクリレートコモノマーとの、およびビニルトリメトキシシランまたはビニルトリエトキシシランコモノマーとの、好ましくはメチルアクリレートコモノマーとの、およびビニルトリメトキシシランコモノマーとのコポリマーである。
【００７４】
いかなる理論にも束縛されずに、メチルアクリレート（ＭＡ）は、この反応経路を有さないので、エステル熱分解反応を経ることができない唯一のアクリレートである。したがって、ＭＡコモノマーを有するポリマー（ａ２）は、高温でポリマー骨格上にいかなる有害な酸（アクリル酸）分解生成物も形成せず、それによって、エチレンおよびメチルアクリレートコモノマーのポリマー（ａ２）は、その最終物品の良好な品質およびライフサイクルに寄与する。ＥＶＡは高温で有害な酢酸分解生成物を形成するので、これは例えばＥＶＡの酢酸ビニル単位では当てはまらない。さらに、エチルアクリレート（ＥＡ）またはブチルアクリレート（ＢＡ）のような他のアクリレートは、エステル熱分解反応を経ることができ、分解する場合、揮発性オレフィン副生成物を形成し、ポリマー骨格上に酸性基を生じることができる。
【００７５】
層要素（ＬＥ）の少なくとも１つの層に存在するポリマー（ａ）は、所望により、従来技術と比較してポリマー（ａ）のＭＦＲを低下させることを可能にし、したがって、本発明の好ましい層要素（ＬＥ）の製造中の流れに対するより高い抵抗を提供する。その結果、好ましいＭＦＲは、所望により、層要素（ＬＥ）の品質に、および層要素（ＬＥ）を含むその物品にさらに寄与することができる。
【００７６】
ポリマー組成物、好ましくはポリマー（ａ）のメルトフローレートＭＦＲ２は、好ましくは２０ｇ／１０分未満、好ましくは１５ｇ／１０分未満、好ましくは０．１〜１３ｇ／１０分、好ましくは０．２〜１０ｇ／１０分、好ましくは０．３〜８ｇ／１０分、より好ましくは０．４〜６ｇ／１０分である（１９０℃、荷重２．１６ｋｇでのＩＳＯ  １１３３による）。
【００７７】
ポリマー組成物、好ましくはポリマー（ａ）の好ましいＭＦＲは、所望により、好ましい層要素（ＬＥ）の品質に、物品、好ましくは本発明の好ましい層要素（ＬＥ）を含む物品に、さらに寄与することができる。さらに、本発明のポリマー（ａ）は、所望により、ポリマー（ａ）が、高度に実現可能な接着特性と組み合わされた有利な流動性および加工性特性を有するので、低いＭＦＲ、例えば、太陽光電池（ＰＶ）モジュールの分野で従来使用されているものよりも低いＭＦＲを有することができる。
【００７８】
組成物、好ましくはポリマー（ａ）は、好ましくは、「測定方法」の下で記載されているようにＡＳＴＭ  Ｄ３４１８に従って測定した場合、１２０℃以下、好ましくは１１０℃以下、より好ましくは１００℃以下、最も好ましくは９５℃以下の溶融温度Ｔｍを有する。好ましくは、組成物、より好ましくはポリマー（ａ）の溶融温度は、「測定方法」の下で以下に記載されているように測定した場合、７０℃以上、より好ましくは７５℃以上、さらにより好ましくは７８℃以上である。好ましい溶融温度は、溶融／軟化工程の時間を短縮することができるので、例えば、本発明の好ましい層要素（ＬＥ）の積層プロセスに有益である。
【００７９】
典型的に、かつ好ましくは、層間要素の組成物、好ましくはエチレンのポリマー（ａ）の密度は、８６０ｋｇ／ｍ３よりも高い。好ましくは、密度は、「測定方法」の下で以下に記載されているように、ＩＳＯ  １８７２−２に従って９７０ｋｇ／ｍ３以下であり、好ましくは９２０〜９６０ｋｇ／ｍ３である。
【００８０】
好ましいポリマー（ａ）は、エチレン（ａ１）のビニルトリメトキシシランコモノマーとのポリマーまたはエチレン（ａ２）のメチルアクリレートコモノマーとの、およびビニルトリメトキシシランコモノマーとのコポリマーである。最も好ましいポリマー（ａ）は、エチレン（ａ２）のメチルアクリレートコモノマーとの、およびビニルトリメトキシシランコモノマーとのコポリマーである。
【００８１】
組成物のポリマー（ａ）は、例えば、商業的に入手できるか、または化学文献に記載されている公知の重合プロセスに従って、もしくは類似して調製することができる。
【００８２】
好ましい実施形態において、ポリマー（ａ）、すなわちポリマー（ａ１）または（ａ２）は、エチレンを、適切には、上記定義のシラン基（複数可）含有コモノマー（＝コモノマーとして存在するシラン基（複数可）含有単位）と、およびポリマー（ａ２）の場合、また極性コモノマー（複数可）と、１つ以上の開始剤（複数可）の存在下でフリーラジカル重合を使用する、および任意に連鎖移動剤（ＣＴＡ）を使用する高圧（ＨＰ）プロセスにおいて重合して、ポリマーのＭＦＲを制御することによって生成される。ＨＰ反応器は、例えば、周知の管状もしくはオートクレーブ反応器またはそれらの混合、適当には管状反応器とすることができる。高圧（ＨＰ）重合およびポリマーの他の特性をさらに調整するためのプロセス条件の調整は、所望の最終用途に応じて、周知であり、文献に記載されており、当業者が容易に使用することができる。好適な重合温度は、最高４００℃、好適には８０〜３５０℃および圧力７０ＭＰａから、好適には１００〜４００ＭＰａ、好適には１００〜３５０ＭＰａの範囲である。高圧重合は、一般に、１００〜４００ＭＰａの圧力および８０〜３５０℃の温度で行われる。このようなプロセスは周知であり、文献に良好に立証されており、以下でさらに説明する。
【００８３】
存在する場合、コモノマーとしてのシラン基（複数可）含有単位の好ましい形態を含む、コモノマー（複数可）のエチレンモノマーへの包含、および前記コモノマー（複数可）の所望の最終含有量を得るためのコモノマー供給物の制御は、公知方法で実施することができ、当業者の技量の範囲内である。
【００８４】
高圧ラジカル重合によるエチレン（コ）ポリマーの製造のさらなる詳細は、とりわけ、Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ，Ｖｏｌ．６（１９８６），ｐｐ  ３８３−４１０およびＥｎｃｙｃｌｏｐｅｄｉａ  ｏｆ  Ｍａｔｅｒｉａｌｓ：Ｓｃｉｅｎｃｅ  ａｎｄ  Ｔｅｃｈｎｏｌｏｇｙ，２００１  Ｅｌｓｅｖｉｅｒ  Ｓｃｉｅｎｃｅ  Ｌｔｄ．：”Ｐｏｌｙｅｔｈｙｌｅｎｅ：Ｈｉｇｈ−ｐｒｅｓｓｕｒｅ，Ｒ．Ｋｌｉｍｅｓｃｈ，Ｄ．Ｌｉｔｔｍａｎｎ  ａｎｄ  Ｆ．−Ｏ．Ｍａｅｈｌｉｎｇ  ｐｐ．７１８１−７１８４に見出すことができる。
【００８５】
このようなＨＰ重合の結果、いわゆるエチレンの低密度ポリマー（ＬＤＰＥ）が得られ、本明細書では、ポリマー（ａ１）またはポリマー（ａ２）が得られる。ＬＤＰＥという用語は、ポリマー分野において周知の意味を有し、ＨＰにおいて生成されるポリエチレンの性質、すなわち、オレフィン重合触媒（配位触媒としても知られる）の存在下で生成されるＰＥからＬＤＰＥを区別するための、種々の分岐構造などの典型的な特徴を記載する。ＬＤＰＥという用語は低密度ポリエチレンの略号であるが、この用語は、密度範囲を限定するものではなく、低、中および高密度を有するＬＤＰＥ様ＨＰポリエチレンを網羅すると理解される。
【００８６】
ポリマー（ａ３）は、市販されているか、または、文献に良好に立証されているように、配位触媒、典型的にはチーグラー−ナッタもしくは単一部位触媒を使用する重合プロセスで製造することができる。プロセス、プロセス条件および触媒の選択は、当業者の技能の範囲内である。
【００８７】
以下で、量「本発明のポリマー組成物の量（１００重量％）に基づく」は、本発明のポリマー組成物中に存在する成分の量が合計で１００重量％であることを意味する。
【００８８】
一実施形態では、本発明の組成物は、適切には、ＨＡＬＳ（Ａ）とは異なる添加剤（複数可）を含む。好ましくは、組成物は、組成物の総量（１００重量％）に基づいて、
−  ０．０００１〜１０．０重量％の添加剤、好ましくは０．０００１および５．０重量％、例えば０．０００１および２．５重量％のＨＡＬＳ（Ａ）とは異なる添加剤、ならびに任意に
−  ０〜４０．０重量％の顔料
を含む。
【００８９】
顔料は、存在する場合、好ましくは、０．１０〜４０．０重量％、適切には０．２０〜４０．０重量％、好ましくは０．３〜３０．０重量％、好ましくは０．３〜２５．０重量％、好ましくは０．３０〜２０．０重量％、より好ましくは０．３０〜１５．０重量％の量である。
【００９０】
任意の顔料は、好ましくは無機顔料から、好ましくは無機白色顔料から選択される。より好ましくは、任意の顔料は、二酸化チタン、ＴｉＯ２である。二酸化チタン、ＴｉＯ２は、ルチルの形態であることが好ましい。ルチルは、主として二酸化チタンに基づく鉱物であり、当技術分野で周知の正方晶単位格子構造を有する。
【００９１】
１つの好ましい実施形態において、ポリマー組成物は、
−  シラン基（複数可）含有単位を担持するポリマー（Ｐ）；
−  ポリマー組成物の量（１００重量％）に基づいて０．０１〜１．０重量％の量のＨＡＬＳ（Ａ）；および
−  任意に、添加剤、好ましくは０．０００１〜１０重量％の添加剤、好ましくは０．０００１および５．０重量％、例えば０．０００１および２．５重量％のＨＡＬＳ（Ａ）とは異なる添加剤
を含み、好ましくはそれからなる。
【００９２】
当然、好ましい添加剤はまた、ポリマー（ａ）または任意の顔料とは異なる。
【００９３】
ＨＡＬＳ（Ａ）または任意の顔料以外の任意の添加剤は、例えば、所望の最終用途に適し、当業者の技量内である従来の添加剤であり、好ましくは、少なくとも酸化防止剤（複数可）、ＵＶ光安定剤（複数可）および／またはＵＶ光吸収剤を含むが、これらに限定されず、金属不活性化剤（複数可）、清澄剤（複数可）、光沢剤（複数可）、酸スカベンジャー（複数可）、ならびにスリップ剤（複数可）などを含むこともできる。任意の添加剤は、いかなる亜リン酸塩含有添加剤をも含まないことが好ましい。任意の酸化防止剤（複数可）は、通常、立体的に妨害されたフェノール酸化防止剤を含まない。各添加剤は、例えば、慣用の量で使用することができ、本発明のポリマー組成物中に存在する添加剤の総量は、好ましくは上記で定義されるとおりである。このような添加剤は、一般に市販されており、例えば、Ｈａｎｓ  Ｚｗｅｉｆｅｌの”Ｐｌａｓｔｉｃ  Ａｄｄｉｔｉｖｅｓ  Ｈａｎｄｂｏｏｋ”、第５版、２００１に記載されている。
【００９４】
好ましい実施形態では、ポリマー組成物は、唯一のポリマー成分（複数可）としてポリマー（ａ）からなる。「ポリマー成分（複数可）」は、本明細書において、ＨＡＬＳの任意の担体ポリマー（複数可）、任意の添加剤または任意の顔料、例えば、ＨＡＬＳ、任意の添加剤または任意の顔料のいずれかが組成物のいわゆるマスターバッチ（複数可）に存在する場合、担体ポリマー（複数可）を除外する。このような任意の担体ポリマー（複数可）は、ポリマー組成物の量（１００重量％）に基づいて、それぞれのＨＡＬＳ、添加剤および／または顔料の量に計算される。
【００９５】
ポリマー組成物、好ましくはポリマー（ａ）は、所望により架橋することができる。
【００９６】
ポリマー組成物、好ましくはポリマー（ａ）は、好ましくは、過酸化物を用いて架橋されない。好ましくは、ポリマー組成物は、過酸化物を含まない。
【００９７】
所望により、最終用途に応じて、物品のポリマー組成物、好ましくは層要素（ＬＥ）のポリマー組成物、好ましくはポリマー（ａ）は、本発明の積層プロセスの前または間に、好ましくはスズ、亜鉛、鉄、鉛もしくはコバルトのカルボン酸塩または芳香族有機スルホン酸の群から選択されるシラノール縮合触媒（ＳＣＣ）を使用して、シラン基（複数可）含有単位を介して架橋することができる。このようなＳＣＣは、例えば、市販されている。
【００９８】
上で定義したＳＣＣは、架橋の目的のために従来から供給されているものであることを理解すべきである。
【００９９】
ポリマー組成物中に、好ましくは層要素（ＬＥ）のポリマー組成物中に任意に存在し得るシラノール縮合触媒（ＳＣＣ）は、より好ましくは、スズ、亜鉛、鉄、鉛、およびコバルトなどの金属のカルボン酸塩からなる群Ｃから、ブレンステッド酸に加水分解可能な基を有するチタン化合物から（好ましくは、参照として本明細書に包含されるＢｏｒｅａｌｉｓの国際公開第２０１１／１６０９６４号に記載されるように）、有機塩基から、無機酸から、および有機酸から、適切には、スズ、亜鉛、鉄、鉛、およびコバルトなどの金属のカルボン酸塩から、ブレンステッド酸に加水分解可能な基を有するチタン化合物から、または有機酸から、好ましくはジブチルスズジラウレート（ＤＢＴＬ）、ジオクチルスズジラウレート（ＤＯＴＬ）、特にＤＯＴＬから、または構造要素
Ａｒ（ＳＯ３Ｈ）ｘ          （ＩＩＩ）
を含む有機スルホン酸であることが適切である芳香族有機スルホン酸から選択され、
式中、Ａｒは、置換されていても置換されていなくてもよいアリール基であり、置換されている場合、適切には５０個までの炭素原子を有する少なくとも１つのヒドロカルビル基を有し；ｘは、少なくとも１であり；またはその酸無水物を含む式（ＩＩＩ）のスルホン酸、もしくは加水分解可能な保護基（複数可）を備えた式（ＩＩＩ）のスルホン酸、例えば加水分解により除去可能なアセチル基の前駆体である。このような有機スルホン酸は、例えば欧州特許第７３６０６５号に、または代替的に欧州特許第１３０９６３１号および１３０９６３２号に記載されている。
【０１００】
任意の架橋剤（ＳＣＣ）の量は、存在する場合、好ましくは、エチレン（ａ）の０〜０．１ｍｏｌ／ｋｇ、例えば０．００００１〜０．１、好ましくは０．０００１〜０．０１、より好ましくは０．０００２〜０．００５、より好ましくは０．０００５〜０．００５ｍｏｌ／ｋｇのポリマーである。好ましくは、ポリマー組成物中に架橋剤（ＳＣＣ）は存在しない。
【０１０１】
本発明の好ましい実施形態において、スズ−有機触媒または芳香族有機スルホン酸からなるＣ群のＳＣＣ群から選択されるシラン縮合触媒（ＳＣＣ）は、ポリマー組成物中に存在しない。さらなる好ましい実施形態において、上記で定義されるような過酸化物またはシラン縮合触媒（ＳＣＣ）は、ポリマー組成物中に存在しない。すなわち、好ましくは、ポリマー組成物は、過酸化物を含まず、「Ｃ群のシラン縮合触媒（ＳＣＣ）」を含まない。既に述べたように、本発明の本ポリマー組成物では、上記、以下または特許請求の範囲で述べたように、従来のＳＣＣまたは過酸化物を使用するポリマー組成物の架橋を回避することができ、これは、例えば本発明の層要素（ＬＥ）の最終用途の良好な品質を達成するのに寄与する。
【０１０２】
本発明は、ポリマー組成物を含む１つ以上の層（複数可）を含む層要素（ＬＥ）を製造するための、先の請求項のいずれかに記載のポリマー組成物の使用を提供する。
【０１０３】
本発明はまた、層要素（ＬＥ）を含む物品を製造するためのポリマー組成物の使用を提供する。
【０１０４】
本発明の層要素（ＬＥ）／物品およびその最終用途
本発明はまた、１つ以上の層を含む層要素（ＬＥ）を提供し、少なくとも１つの層は、以下を含む本発明のポリマー組成物を含み、好ましくはそれからなる。
−  ポリマー（Ｐ）；
−  シラン基（複数可）含有単位（ｂ）；および
−  式（Ａ０）の単位を含むヒンダードアミン化合物（ＨＡＬＳ）；上記および特許請求の範囲に定義される。
【０１０５】
層要素（ＬＥ）は、好ましくは、
−  上記、以下または特許請求の範囲で定義されるポリマー組成物を含む単層要素、または
−  少なくとも１つの層が上記、以下または特許請求の範囲で定義されるポリマー組成物を含む多層要素
から選択される。
【０１０６】
好ましくは、本発明の層要素（ＬＥ）の１つ以上の層（複数可）は、本発明のポリマー組成物からなる。より好ましくは、層要素（ＬＥ）の１つの層は、ポリマー組成物を含み、好ましくはそれからなる。１つの好ましい層要素（ＬＥ）は、本発明のポリマー組成物を含み、好ましくはそれからなる単層要素である。
【０１０７】
本発明はまた、本発明のポリマー組成物を含む物品を提供する。
【０１０８】
好ましくは、物品は、以下を含む本発明のポリマー組成物を含み、好ましくはそれからなる層要素（ＬＥ）を含む。
−  ポリマー（Ｐ）；
−  シラン基（複数可）含有単位（ｂ）；および
−  式（Ａ０）の単位を含むヒンダードアミン化合物（ＨＡＬＳ）；上記および特許請求の範囲に定義される。
【０１０９】
層要素（ＬＥ）は、物品の一部、例えば、ビンまたは容器などの成形品のあらゆる形状の層であり得、例えばラベルは、前記物品であるか；または物品は、層要素（ＬＥ）であり、すなわちそれからなり、これは、例えば、包装または熱形成のための単層もしくは多層フィルムであるか；または物品は、２つ以上の層要素の組立体であり、少なくとも１つの層要素は、本発明の層要素（ＬＥ）である。
【０１１０】
本発明の組立体の層要素の一部または各々は、典型的には、かつ好ましくは、種々の機能性を前記組立体に提供することが理解されるべきである。
【０１１１】
好ましい層要素（ＬＥ）、好ましくは物品の層要素（ＬＥ）は、上記、以下または特許請求の範囲で定義されるポリマー組成物を含み、好ましくはそれからなる単層要素である。
【０１１２】
物品は、好ましくは、２つ以上の層要素を含む組立体であり、少なくとも１つの層要素は、層要素（ＬＥ）である。太陽光電池（ＰＶ）モジュールは、種々の機能の層要素を含むそのような組立体の一例である。
【０１１３】
組立体としての物品の別の非限定的な例は、建築用途の物品、例えば建物の要素、例えば、建築要素、例えば外部／内部要素、例えば建物の外側のファサード、窓要素、ドア要素または屋内壁要素など；橋の要素；車両の要素、例えば車、列車、飛行機もしくは船の窓；生産設備の要素、例えば機械の安全窓；家庭用機器の要素用；プロジェクション用途、例えばヘッドアップディスプレイ、または家具などの要素であり；上記の用途に限定されず、上記、以下または特許請求の範囲で定義される層要素（ＬＥ）を含む。図２は、例えば安全、断熱または熱用途のための積層ガラス要素である物品の組立体のこのような他の実施形態を示し、これらはすべて、周知の意味を有する。図２において、積層ガラス要素は、第１の層要素（１）、本発明のポリマー組成物を含む本発明の層要素（ＬＥ）および第２の層要素（２）を含む。
【０１１４】
物品、好ましい組立体は、好ましくは、太陽光電池要素および１つ以上のさらなる層要素を含む太陽光電池（ＰＶ）モジュールであり、少なくとも１つの層要素は、以下を含むポリマー組成物を含み、好ましくはそれからなる本発明の層要素（ＬＥ）である。
−  ポリマー（Ｐ）；
−  シラン基（複数可）含有単位（ｂ）；および
−  式（Ａ０）の単位を含むヒンダードアミン化合物（ＨＡＬＳ）；上記および特許請求の範囲に定義される。
【０１１５】
好ましくは、本発明の太陽光電池（ＰＶ）モジュールは、所定の順序で、保護前部層要素、前部カプセル封入層要素、太陽光電池要素、後部カプセル封入層要素および保護背面層要素を含み、少なくとも１つの層要素は、本発明の層要素（ＬＥ）である。
【０１１６】
本明細書において、ＰＶモジュールの保護前部層要素および前部カプセル封入層要素は、太陽光電池（ＰＶ）モジュールの受光側にあることを理解されたい。
【０１１７】
保護背面層要素は、本明細書ではバックシート層要素とも呼ばれる。
【０１１８】
「光起電要素」は、その要素が光起電活性を有することを意味する。太陽光電池要素は、例えば、当技術分野で周知の意味を有する光電池（複数可）の要素であり得る。ケイ素ベースの材料、例えば結晶ケイ素は、光電池（複数可）に使用される材料の非限定的な例である。結晶ケイ素材料は、当業者に周知のように、結晶化度および結晶サイズに関して変化し得る。あるいはまた、光起電要素は、基板層であってもよく、その一方の表側上に、さらなる層、または光起電活性を有する堆積物が、例えば、ガラス層に付され、その一方の側上に、光起電活性を有するインク材料が印刷されるか、またはその一方の側上の基板層に、光起電活性を有する材料が堆積される。例えば、太陽光電池要素の周知の薄膜溶液、例えば光起電活性を有するインクは、典型的にはガラス基板である基板の一方の側上に印刷される。
【０１１９】
光起電要素は、最も好ましくは、光電池（複数可）の要素である。
【０１２０】
「光電池（複数可）」は、本明細書では、上記で説明したように、コネクタと一緒の光電池の層要素（複数可）を意味する。
【０１２１】
ＰＶモジュールは、所与の順序で、バックシート層要素の後にさらなる層要素として保護カバーを任意に含んでもよく、それは、例えば、アルミニウムフレーム（接合ボックスを有する）などの金属フレームであってもよい。
【０１２２】
全ての前記の用語は、当該分野で周知の意味を有する。
【０１２３】
層要素（ＬＥ）のポリマー組成物以外の上記要素の材料は、従来技術において周知であり、所望のＰＶモジュールに応じて当業者が選択することができる。
【０１２４】
周知のように、本発明の光起電モジュールの要素および層構造は、ＰＶモジュールの所望のタイプに応じて変化し得る。太陽光電池モジュールは、剛性またはフレキシブルであり得る。剛性の太陽光電池モジュールは、例えば、ガラス要素、前部カプセル封入層要素、光起電層要素、後部カプセル封入層要素、および剛性またはフレキシブルであり得るバックシート層要素などの剛性保護前部層要素を含むことができる。フレキシブルモジュールでは、上記の要素は全てフレキシブルであり、それによって、保護前部および背面ならびに前部および後部カプセル封入層要素は、典型的には、ポリマー層要素に基づく。
【０１２５】
さらに、ＰＶモジュールの上記の層要素のいずれも、単層要素または多層要素であり得る。好ましくは、ＰＶモジュールの前部および後部カプセル封入層要素の少なくとも１つまたは両方は、カプセル封入単層要素（複数可）である。
【０１２６】
本発明の物品としての太陽光電池（ＰＶ）モジュールの最も好ましい実施形態は、保護前部層要素、前部カプセル封入層要素、太陽光電池要素、後部カプセル封入層要素、および保護背面層要素を所与の順序で含む太陽光電池（ＰＶ）モジュールであり、前部カプセル封入層要素または後部カプセル封入層要素、または前部カプセル封入層要素および後部カプセル封入層要素の両方が、本発明の層要素（ＬＥ）である。
【０１２７】
この実施形態では、ＰＶモジュールの他の層要素は、好ましくは、本発明のポリマー組成物とは異なるポリマー組成物を含み、好ましくはそれからなる。
【０１２８】
より好ましくは、前部カプセル封入層要素および後部カプセル封入要素は、好ましくは、層要素（ＬＥ）を含み、好ましくはそれからなり、それは、好ましくは、本発明の組成物を含み、好ましくはそれからなる単層要素である。
【０１２９】
非限定的な例としてのみ、前部および後部カプセル封入層要素の厚さは、典型的には、２ｍｍまで、好ましくは１ｍｍまで、典型的には０．３〜０．６ｍｍである。
【０１３０】
非限定的な例としてのみ、剛性の保護前部層要素、例えばガラス層の厚さは、典型的には、最大１０ｍｍ、好ましくは最大８ｍｍ、好ましくは２〜４ｍｍである。非限定的な例としてのみ、フレキシブルな保護前部層要素、例えば、ポリマー（多）層要素の厚さは、典型的には、７００μｍまで、例えば９０〜７００μｍ、適切には１００〜５００μｍ、例えば、１００〜４００μｍである。
【０１３１】
非限定的な例としてのみ、光起電要素、例えば単結晶光起電電池（複数可）の要素の厚さは、典型的には１００〜５００ミクロンである。
【０１３２】
いくつかの実施形態では、組立体の種々の層要素、好ましくは本発明のＰＶモジュールの間、および／または当該分野で周知の層要素（ＬＥ）のような層要素（複数可）の多層要素の層の間に、接着層が存在し得る。このような接着層は、２つの要素間の接着性を改善する機能を有し、積層分野において周知の意味を有する。接着層は、当業者にとって明らかなように、ＰＶモジュールの他の機能性層要素、例えば、上記、以下または特許請求の範囲に特定するものとは区別される。好ましくは、保護前部層要素と前部カプセル封入層要素との間に接着層が存在せず、および／または好ましくは、保護背面層要素と後部カプセル封入層要素との間に接着層が存在しない。好ましくは、前部カプセル封入要素としての層要素（ＬＥ）とＰＶモジュールの光起電要素との間に接着層が存在しない。好ましくは、後部カプセル封入要素としての層要素（ＬＥ）とＰＶモジュールの光起電要素との間に接着層が存在しない。さらに好ましくは、層要素（ＬＥ）の任意の多層要素の層間に接着層（複数可）が存在しない。好ましい一実施形態では、層要素（ＬＥ）は、単層要素である。
【０１３３】
図１は、保護前部層要素（１）、前部カプセル封入層要素（２）、太陽光電池要素（３）、後部カプセル封入層要素（４）および保護背面層要素（５）を含む本発明の好ましいＰＶモジュールの一例の模式図である。好ましい一実施形態では、後部カプセル封入層要素（４）もしくは前部カプセル封入層要素（２）、または、および好ましくは前部カプセル封入層要素（２）および後部カプセル封入層要素（４）は、本発明のポリマー組成物を含み、好ましくはそれからなる。
【０１３４】
ＰＶモジュールの別々の層要素は、光起電分野において、または文献から周知の方法で製造することができるか、またはＰＶモジュールのための層要素として既に市販されている。層要素（ＬＥ）のＰＶ層要素、好ましくは前部カプセル封入層要素としての、および好ましくは後部カプセル封入層要素としての層要素（ＬＥ）は、以下に記載されるようにして製造することができる。
【０１３５】
層要素の一部は、一体化された形態であり得、すなわち、本発明の以下に記載される好ましい積層プロセスに供する前に、２つ以上の前記ＰＶ要素を、例えば積層によって一緒に一体化することができることも理解されるべきである。
【０１３６】
例えば、所望により、ＰＶモジュールの層要素が組立体に配置され、組立体の前記ＰＶ要素が一緒に一体化される、典型的には積層される前に、後部カプセル封入層要素を、押出もしくは積層によって、またはそれらの任意の組み合わせによって、保護背面層要素（すなわちバックシート層要素）に一体化することができる。
【０１３７】
本発明はさらに、層要素（ＬＥ）を製造するためのプロセスを提供し、層要素（ＬＥ）は、文献に記載されているように、典型的には従来の押出機を使用する押出によって製造される。押出条件の選択は、当業者の技能内である。好ましくは、層要素（ＬＥ）としての単層または多層要素層要素、好ましくは単層要素は、キャストフィルム押出によって製造される。
【０１３８】
本発明は、さらに、好ましくは、上記、以下または特許請求の範囲で定義される組立体を、以下を含む積層によって製造するための、本発明の物品を製造するための方法を提供する：
（ｉ）本発明の層要素（ＬＥ）を配置して、好ましくは、少なくとも１つのさらなる層要素を有する組立体を形成するための組み立てステップ；
（ｉｉ）形成された組立体を、任意に、および好ましくは排気状態でのチャンバ内で加熱するための加熱ステップ；
（ｉｉｉ）組立体の積層が生じるための加熱条件で組立体に圧力を構築し、維持するための押圧ステップ；ならびに
（ｉｖ）積層された組立体を含む得られた物品を冷却し、取り外す回収ステップ。
【０１３９】
積層プロセスの以下のプロセス条件は、本発明の太陽光電池（ＰＶ）モジュールを製造するために好ましく、任意の順序で組み合わせることができる。
【０１４０】
本発明のＰＶモジュールを製造するための好ましいプロセスは、積層プロセスであり、ＰＶモジュールの種々の機能性層要素、典型的には予め作製された層要素は、積層されて、集積された最終ＰＶモジュールを形成する。
【０１４１】
本発明はまた、したがって、所与の順序で、保護前部層要素、前部カプセル封入層要素、太陽光電池要素、後部カプセル封入層要素および保護背面層要素を含む太陽光電池（ＰＶ）モジュールを製造するための好ましい積層プロセスを提供し、少なくとも、前部カプセル封入層要素または後部カプセル封入層要素、好ましくは前部カプセル封入層要素および後部カプセル封入層要素の両方は、以下
−  ポリマー（Ｐ）；
−  シラン基（複数可）含有単位（ｂ）；および
−  式（Ａ０）の単位を含むヒンダードアミン化合物（ＨＡＬＳ）；上記および特許請求の範囲に定義される；
を含むポリマー組成物を含み、好ましくはそれからなる本発明の層要素（ＬＥ）であり、
当該プロセスは、以下のステップを含む：
（ｉ）保護前部層要素、前部カプセル封入層要素、太陽光電池要素、後部カプセル封入層要素、および保護背面層要素を所与の順序で配置して、太陽光電池モジュール組立体を形成する組み立てステップ；
（ｉｉ）太陽光電池組立体を、任意に排気状態でのチャンバ内で加熱するための加熱ステップ；
（ｉｉｉ）組立体の積層が生じるための加熱条件で太陽光電池モジュール組立体に圧力を構築し、維持するための押圧ステップ；ならびに
（ｉｖ）得られた太陽光電池モジュールを後の使用のために冷却し、取り外す回収ステップ。
【０１４２】
ここで、組立体の層要素の一部は、物品、好ましくはＰＶモジュールの積層プロセスに供する前に、（例えば、予備積層または（同時）押出によって）一緒に一体化され得ることが理解されるべきである。
【０１４３】
積層プロセスは、積層される多重積層体に適した、例えば任意の従来のラミネーターであり得るラミネーター装置中で実施される。ラミネーターの選択は、当業者の技能内である。典型的には、ラミネーターは、加熱、任意の、および好ましい、排気、押圧および被覆（冷却を含む）ステップ（ｉｉ）〜（ｉｖ）が行われるチャンバを含む。
【０１４４】
本発明の好ましい積層方法では：
−  押圧工程（ｉｉｉ）は、前部カプセル封入または後部カプセル封入層要素（複数可）の少なくとも１つが、前記層要素（ＬＥ）中に、好ましくは、前記後部カプセル封入層要素中の前記層要素（ＬＥ）中に存在する、ポリマー（Ｐ）、好ましくはエチレンのポリマー（ａ）の溶融温度よりも少なくとも３〜１０℃高い温度に達したときに開始され、
−  押圧工程（ｉｉｉ）の全持続時間は、最大１５分である。
【０１４５】
加熱ステップ（ｉｉ）の継続時間は、好ましくは１０分間まで、好ましくは３〜７分間である。加熱ステップ（ｉｉ）は、段階的に行うことができ、典型的には行われる。
【０１４６】
押圧ステップ（ｉｉｉ）は、好ましくは、少なくとも１つの層要素が、ポリマー（Ｐ）、好ましくは層要素（ＬＥ）のポリマー（ａ）の溶融温度よりも３〜１０℃高い温度に達したときに開始される。
【０１４７】
押圧工程（ｉｉｉ）は、好ましくは、好ましくは層要素（ＬＥ）のエチレンのポリマー（ａ）の層要素（ＬＥ）が少なくとも８５℃、適当には８５〜１５０、適当には８５〜１４８、適当には８５〜１４０、好ましくは９０〜１３０、好ましくは９０〜１２０、好ましくは９０〜１１５、好ましくは９０〜１１０、好ましくは９０〜１０８℃の温度に達したときに開始される。
【０１４８】
押圧ステップ（ｉｉｉ）において、圧力蓄積の持続時間は、好ましくは５分まで、好ましくは０．５〜３分間である。押圧ステップ中に所望のレベルまで蓄積された圧力は、１つのステップで行われ得るか、または複数の工程で行われ得る。
【０１４９】
押圧ステップ（ｉｉｉ）において、圧力を保持する持続時間は、好ましくは１０分まで、好ましくは３．０〜１０分間である。
【０１５０】
押圧ステップ（ｉｉｉ）の全持続時間は、好ましくは２〜１０分である。
【０１５１】
加熱ステップ（ｉｉ）および押圧ステップ（ｉｉｉ）の合計持続時間は、好ましくは２５分まで、好ましくは２〜２０分間である。
【０１５２】
押圧ステップ（ｉｉｉ）で使用される圧力は、好ましくは１０００ｍｂａｒまで、好ましくは５００〜９００ｍｂａｒである。
【０１５３】
測定方法
明細書または実験の部に別段の記載がない限り、本文または実験の部に明記されるように、ポリマー組成物、極性ポリマーおよび／またはそれらの任意の試料調製物の特性決定のために、以下の方法を使用した。
【０１５４】
メルトフローレート
メルトフローレート（ＭＦＲ）は、ＩＳＯ  １１３３に従って決定され、ｇ／１０分で示される。ＭＦＲは、ポリマーの流動性、したがって加工性の指標である。メルトフローレートが高いほど、ポリマーの粘度は低くなる。ＭＦＲは、ポリエチレンについて１９０℃で測定される。ＭＦＲは、２．１６ｋｇ（ＭＦＲ２）または５ｋｇ（ＭＦＲ５）などの異なる荷重で決定できる。
【０１５５】
密度
低密度ポリエチレン（ＬＤＰＥ）：ポリマーの密度を、ＩＳＯ  １１８３−２に従って測定した。試料調製は、ＩＳＯ  １８７２−２  Ｔａｂｌｅ  ３  Ｑ（圧縮成形）に従って実施した。
【０１５６】
コモノマー含有量：
ポリマー中に存在する極性コモノマーの含有量（重量％およびｍｏｌ％）、ならびにポリマー組成物中（好ましくはポリマー中）に存在するシラン基（複数可）含有単位（好ましくはコモノマー）の含有量（重量％およびｍｏｌ％）：
定量的核磁気共鳴（ＮＭＲ）分光法を用いて、文脈において上または下に与えられるようなポリマー組成物またはポリマーのコモノマー含有量を定量した。
【０１５７】
定量的１Ｈ  ＮＭＲスペクトルを、４００．１５ＭＨｚで作動するＢｒｕｋｅｒ  Ａｄｖａｎｃｅ  ＩＩＩ  ４００  ＮＭＲ分光計を用いて溶液状態で記録した。全てのスペクトルは、全ての空気圧について窒素ガスを使用して、１００℃で標準的な広帯域逆５ｍｍプローブヘッドを使用して記録した。約２００ｍｇの材料を、ジターシャリブチルヒドロキシトルエン（ＢＨＴ）（ＣＡＳ  １２８−３７−０）を安定剤として使用して、１，２−テトラクロロエタン−ｄ２（ＴＣＥ−ｄ２）に溶解した。３０度パルス、３ｓの緩和遅延、およびサンプル回転なしを利用して、標準的な単一パルス励起を使用した。２回のダミー走査を用いて、スペクトル当たり合計１６の過渡現象を取得した。約２０ｐｐｍのスペクトルウィンドウに対応する６０μｓの滞留時間でＦＩＤ当たり合計３２ｋデータポイントを収集した。次いで、ＦＩＤを６４ｋデータ点までゼロ充填し、０．３Ｈｚ線拡張で指数関数的ウィンドウ関数を適用した。この設定は、主に、同じポリマー中に存在する場合、メチルアクリレートおよびビニルトリメチルシロキサン共重合から生じる定量的シグナルを分解する能力のために選択された。
【０１５８】
定量的な１Ｈ  ＮＭＲスペクトルを処理し、積分し、特注のスペクトル解析自動化プログラムを使用して定量的な特性を決定した。全ての化学シフトは、５．９５ｐｐｍでの残存プロトン化溶媒シグナルに内部的に参照された。
【０１５９】
種々のコモノマー順序における酢酸ビニル（ＶＡ）、メチルアクリレート（ＭＡ）、ブチルアクリレート（ＢＡ）およびビニルトリメチルシロキサン（ＶＴＭＳ）の包含から生じる特徴的シグナルが存在する場合、観察された（Ｒａｎｄｅｌｌ８９）。全てのコモノマー含有量を、ポリマー中に存在する全ての他のモノマーに関して計算した。
【０１６０】
ビニルアシテート（ＶＡ）包含は、＊ＶＡ部位に割り当てられた４．８４ｐｐｍでのシグナルの積分を使用して定量化され、コモノマー当たりの報告される核種の数を構成し、存在する場合にＢＨＴからのＯＨプロトンの重複を補正した：
ＶＡ＝（Ｉ＊ＶＡ−（ＩＡｒＢＨＴ）／２）／１
【０１６１】
メチルアクリレート（ＭＡ）包含は、１ＭＡ部位に割り当てられた３．６５ｐｐｍでのシグナルの積分を使用して定量化され、コモノマー当たりの報告される核種の数を構成した：
ＭＡ＝Ｉ１ＭＡ／３
【０１６２】
ブチルアクリレート（ＢＡ）包含は、４ＢＡ部位に割り当てられた４．０８ｐｐｍでのシグナルの積分を使用して定量化され、コモノマー当たりの報告される核種の数を構成した：
ＢＡ＝Ｉ４ＢＡ／２
【０１６３】
ビニルトリメチルシロキサン包含は、１ＶＴＭＳ部位に割り当てられた３．５６ｐｐｍでのシグナルの積分を使用して定量化され、コモノマー当たりの報告される核の数を構成した：
ＶＴＭＳ＝Ｉ１ＶＴＭＳ／９
【０１６４】
安定剤としてのＢＨＴの追加的な使用から生じる特徴的なシグナルが観察された。ＢＨＴ含有量は、ＡｒＢＨＴ部位に割り当てられた６．９３ｐｐｍでのシグナルの積分を使用して定量化され、分子当たりの報告される核の数を構成した：
ＢＨＴ＝ＩＡｒＢＨＴ／２
【０１６５】
エチレンコモノマー含有量は、０．００〜３．００ｐｐｍのバルク脂肪族（バルク）シグナルの積分を使用して定量した。この積分は、単離された酢酸ビニル包含からの１ＶＡ（３）およびαＶＡ（２）部位、単離されたメチルアクリレート包含からの＊ＭＡおよびαＭＡ部位、単離されたブチルアクリレート包含からの１ＢＡ（３）、２ＢＡ（２）、３ＢＡ（２）、＊ＢＡ（１）およびαＢＡ（２）部位、単離されたビニルシラン包含からの＊ＶＴＭＳおよびαＶＴＭＳ部位、ならびにＢＨＴからの脂肪族部位ならびにポリエチレン配列からの部位を含み得る。総エチレンコモノマー含有量は、バルク積分に基づいて計算され、観察されたコモノマー配列およびＢＨＴを補償した：
Ｅ＝（１／４）＊［Ｉｂｕｌｋ−５＊ＶＡ−３＊ＭＡ−１０＊ＢＡ−３＊ＶＴＭＳ−２１＊ＢＨＴ］
【０１６６】
バルクシグナル中のαシグナルの半分はエチレンを表し、コモノマーではなく、関連する分岐部位がない２つの飽和鎖末端（Ｓ）を補償することができないために、有意でない誤差が導入されることに留意されたい。
【０１６７】
ポリマー中の所与のモノマー（Ｍ）の総モル分率は、以下のように計算した：
ｆＭ＝Ｍ／（Ｅ＋ＶＡ＋ＭＡ＋ＢＡ＋ＶＴＭＳ）
【０１６８】
ｍｏｌ％での所与のモノマー（Ｍ）の全コモノマー包含は、標準的な方法でモル分率から計算した：
Ｍ［ｍｏｌ％］＝１００＊ｆＭ
【０１６９】
重量パーセントでの所与のモノマー（Ｍ）の全コモノマー包含は、標準的な方法でモノマーのモル分率および分子量（ＭＷ）から計算した：
Ｍ［重量％］＝１００＊（ｆＭ＊ＭＷ）／（（ｆＶＡ＊８６．０９）＋（ｆＭＡ＊８６．０９）＋（ｆＢＡ＊１２８．１７）＋（ｆＶＴＭＳ＊１４８．２３）＋（（１−ｆＶＡ−ｆＭＡ−ｆＢＡ−ｆＶＴＭＳ）＊２８．０５））
ｒａｎｄａｌｌ８９：Ｊ．Ｒａｎｄａｌｌ，Ｍａｃｒｏｍｏｌ．Ｓｃｉ．，Ｒｅｖ．Ｍａｃｒｏｍｏｌ．Ｃｈｅｍ．Ｐｈｙｓ．１９８９，Ｃ２９，２０１．
【０１７０】
他の特定の化学種からの特徴的なシグナルが観察される場合、定量化および／または補償の論理は、具体的に記載される化学種に使用されるものと同様の方式で拡張され得る。すなわち、特徴的なシグナルの同定、特定のシグナル（単数）またはシグナル（複数）の積分による定量化、報告された核の数のためのスケーリング、ならびにバルク積分および関連する計算における補償である。このプロセスは、問題の特定の化学種に特有であるが、このアプローチは、ポリマーの定量的ＮＭＲ分光法の基本原理に基づいており、したがって、必要に応じて当業者によって実施され得る。
【０１７１】
接着試験：
接着試験は、積層されたストリップ、封入フィルムおよびバックシートに対して行われ、これに必要な力を測定しながら引張試験装置で剥離される。
【０１７２】
ガラス、２つの封入フィルムおよびバックシートからなる積層体が、最初に積層される。ガラスと第１の封入フィルムとの間に、テフロン（Ｔｅｆｌｏｎ）の小さなシートが端部の１つに挿入され、これは、ガラスに接着されていない封入剤およびバックシートの小さな部分を生成する。この部分を、引張試験装置のアンカーポイントとして使用する。すべての真空積層は、８００ｍｂａｒの圧力で膜を下にして２分の排気時間と６分の保持時間を使用して、１４５℃で実行した。
【０１７３】
次いで、積層体を積層体に沿って切断して、幅１３ｍｍのストリップを形成し、切断はバックシートを貫通し、封入フィルムはガラス表面まで完全に下がる。
【０１７４】
積層体は引張試験装置に取り付けられ、引張試験装置のクランプはストリップの端部に取り付けられる。
【０１７５】
引張り角は積層体に関して９０°であり、引張り速度は５０ｍｍ／分である。
【０１７６】
接着力は、剥離が５０ｍｍ当たりの平均力であり、ストリップへの２５ｍｍから開始し、７５ｍｍで終了する。
【０１７７】
５０ｍｍにわたる平均力は、ストリップの幅が１３ｍｍであるときに１，３で除され、接着強度（Ｎ／ｃｍ）として提示される。
【０１７８】
融点、結晶化温度（Ｔｃｒ）、結晶化度
使用したポリマーの溶融温度Ｔｍを、ＡＳＴＭ  Ｄ３４１８に従って測定した。３＋−０．５ｍｇ試料についてＭｅｔｔｌｅｒ  ＴＡ８２０示差走査熱量測定（ＤＳＣ）でＴｍおよびＴｃｒを測定した。結晶化および融解曲線の両方は、１０℃／分の冷却および−１０〜２００℃の加熱スキャン中に得られた。溶融および結晶化温度を、吸熱および発熱のピークとして採用した。結晶化度は、例えば、ポリエチレンについて、２９０Ｊ／ｇの、同じポリマータイプの完全に結晶性のポリマーの融解の熱との比較によって計算した。
【０１７９】
実験の部
全ての試験例のためのポリマー例の調製（エチレンのメチルアクリレートコモノマーとの、およびビニルトリメトキシシランコモノマーとのコポリマー）
従来の過酸化物開始剤を用いて、市販の高圧管状反応器中で、圧力２５００〜３０００ｂａｒ、最高温度２５０〜３００℃で、ポリマーを製造した。エチレンモノマー、メチルアクリレート（ＭＡ）極性コモノマーおよびビニルトリメトキシシラン（ＶＴＭＳ）コモノマー（シラン基（複数可）含有コモノマー（ｂ））を、従来の方法で反応器系に添加した。当業者に周知のように、ＣＴＡを用いて、ＭＦＲを調節した。本発明の最終ポリマー（ａ）に所望される特性バランスの情報を有した後、当業者は、本発明のポリマー（ａ）を得るためのプロセスを制御することができる。
【０１８０】
ビニルトリメトキシシラン単位、ＶＴＭＳ、（＝シラン基（複数可）含有単位）、ＭＡの量およびＭＦＲ２を、表１に示す。
【０１８１】
【表１】
2021514407.tif 000004
【０１８２】
上記表１において、ＭＡは、ポリマー中に存在するメチルアクリレートコモノマーの含有量を示し、それぞれ、ＶＴＭＳ含有量は、ポリマー中に存在するビニルトリメトキシシランコモノマーの含有量を示す。ポリマーを、以下の試験に使用した。
【０１８３】
保存安定性
ＨＡＬＳは、例えば、貯蔵時間の関数としてのＭＦＲの減少として表されるポリマー組成物の保存安定性に対して悪影響を有し得る。ＭＦＲの低下は、ポリマー組成物の溶融物の粘度が増加することを意味する。結果として、ＭＦＲの変化は、所望の最終用途を生成する際に悪影響を有し得る。例えば、ＨＡＬＳを含有するポリマー組成物の層が、異なる材料の基板、例えば、ガラス基板に一体化される、例えば、積層される用途において、ＨＡＬＳを含有するポリマー組成物の前記基板への接着は、最終用途に必要とされる要求を満たすのに十分ではない場合がある。
【０１８４】
フィルムの製造
本発明のＨＡＬＳ１および比較のＨＡＬＳ１〜４を、１６００ｐｐｍ濃度でベースポリマーに加えた。２本のロールミルを用いて、この化合物を均質化した。化合物を１４０℃で５分間ホモジナイズした。次いで、化合物を、１４０℃で０．４５ｍｍ厚のフィルムに押出した。
【０１８５】
保存安定性研究に使用したフィルムをアルミニウム包装に入れ、次いで７０℃での貯蔵のためにオーブンに入れた。
【０１８６】
接着試料の積層は、接着試験に記載されているように行った。
【０１８７】
【表２】
2021514407.tif 000005
【０１８８】
図１に見られるように、使用される添加剤の種類は、ＭＦＲの低下の速度に対して強い影響を及ぼす。低い低下速度は、フィルムの有効期間がより長いことを示す。
【０１８９】
【表３】
2021514407.tif 000006
【０１９０】
表３は、使用されるＨＡＬＳのタイプに依存するフィルムの貯蔵寿命の影響を明確に示す。
【０１９１】
湿熱熟成後のガラスへの接着
【表４】
2021514407.tif 000007
【図１】
2021514407.tif 000009
【図２】
2021514407.tif 000010
【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
１つ以上の層（複数可）を含む層要素（ＬＥ）であって、少なくとも１つの層が、
−  ポリマー（Ｐ）；
−  シラン基（複数可）含有単位（ｂ）；および
−  式（Ａ０）
【化１】
2021514407.tif 000011
式中、
Ｒ１は、−Ｏ−、−Ｎ＝もしくは−ＮＲ−から選択される１つ以上のヘテロ原子（複数可）；または−Ｏ−、−Ｎ＝もしくは−ＮＲ−から選択されるヘテロ原子で任意に中断された置換もしくは非置換（Ｃ１〜Ｃ２０）ヒドロカルビレン基であり；
Ｒ２、Ｒ３、Ｒ４およびＲ５は、−Ｏ−、−Ｎ＝または−ＮＲ−から選択される１つ以上のヘテロ原子（複数可）で任意に中断される置換または非置換（Ｃ１〜Ｃ２０）ヒドロカルビル基からそれぞれ独立して選択され；
Ｒ６は、−Ｏ−、−Ｎ＝または−ＮＲ−から選択された１つ以上のヘテロ原子（複数可）で任意に中断される置換または非置換（Ｃ１〜Ｃ２０）ヒドロカルビレン基から選択され；ただし、Ｒ６は、式（Ａ０）の単位の環原子に、酸素、−Ｏ−以外の原子を介して結合しており；
Ｒ１〜Ｒ６の各々の任意の置換基（複数可）の数は、独立して、１、２または３から選択され；各Ｒ１〜Ｒ６の任意の置換基（複数可）は、独立して選択される（Ｃ１〜Ｃ２０）ヒドロカルビル基であり、これは、任意に、−Ｏ−、−Ｎ＝または−ＮＲ−から選択される１つ以上のヘテロ原子（複数可）で中断されてもよく、それは、任意に、−Ｏ−、−Ｎ＝もしくは−ＮＲ−から選択される１つ以上のヘテロ原子（複数可）で中断された（Ｃ１〜Ｃ２０）ヒドロカルビル基；または＝Ｏ基；または−Ｎ（Ｒ）２で任意に置換されてもよく；
Ｒは、独立して、Ｈまたは線状（Ｃ１〜Ｃ８）アルキル基から選択され；ならびに
ｎは、１〜２０である、
の単位を含むヒンダードアミン化合物（ＨＡＬＳ）：
を含むポリマー組成物を含む、層要素（ＬＥ）。
【請求項２】
前記ポリマー（Ｐ）がポリエチレンポリマーである、請求項１に記載の層要素。
【請求項３】
前記式（Ａ）のヒンダードアミン化合物（ＨＡＬＳ）は、式（Ａ１）で表される化合物であり、Ｒ１は、−Ｏ−、−Ｎ＝もしくは−ＮＲ−から選択される１、２、もしくは３個のヘテロ原子（複数可）で任意に中断された、置換もしくは非置換、飽和もしくは不飽和の、直鎖もしくは分岐鎖（Ｃ１〜Ｃ２０）アルキレン基；−Ｏ−、−Ｎ＝もしくは−ＮＲ−から選択される１、２もしくは３個の環ヘテロ原子を任意に有する置換もしくは非置換の不飽和もしくは部分的に飽和の環状（Ｃ５〜Ｃ８）アルキレン基；−Ｏ−、−Ｎ＝もしくは−ＮＲ−から選択される１、２もしくは３個の環ヘテロ原子を任意に有する置換もしくは非置換の環状（Ｃ５〜Ｃ８）アリーレン基；−Ｏ−、−Ｎ＝もしくは−ＮＲ−で任意に中断されている置換もしくは非置換（Ｃ１〜Ｃ２０）アルキレン−環状（Ｃ５〜Ｃ８）アルキレン基；−Ｏ−、−Ｎ＝、もしくは−ＮＲ−で任意に中断されている置換もしくは非置換（Ｃ１〜Ｃ２０）アルキレン−（Ｃ５〜Ｃ８）アリーレン基；−Ｏ−、−Ｎ＝もしくは−ＮＲ−で任意に中断されている置換もしくは非置換の環状（Ｃ５〜Ｃ８）アルキレン−（Ｃ１〜Ｃ２０）アルキレン基；−Ｏ−、−Ｎ＝もしくは−ＮＲ−で任意に中断されている置換もしくは非置換（Ｃ５〜Ｃ８）アリーレン−（Ｃ１〜Ｃ２０）アルキレン基；または−Ｏ−もしくは−ＮＲ−から選択されるヘテロ原子から選択され、
Ｒ２、Ｒ３、Ｒ４およびＲ５は、それぞれ独立に、−Ｏ−、−Ｎ＝または−ＮＲ−から選択された１、２または３個のヘテロ原子（複数可）で任意に中断される、置換または非置換、飽和または不飽和、直鎖状または分岐鎖（Ｃ１〜Ｃ２０）ヒドロカルビル基から選択され；
Ｒ６は、−Ｏ−、−Ｎ＝もしくは−ＮＲ−から選択される１、２、もしくは３個のヘテロ原子（複数可）で任意に中断された、置換もしくは非置換、飽和もしくは不飽和の、直鎖もしくは分岐鎖（Ｃ１〜Ｃ２０）アルキレン基；−Ｏ−、−Ｎ＝もしくは−ＮＲ−から選択される１、２もしくは３個の環ヘテロ原子を任意に有する置換もしくは非置換の不飽和もしくは部分的に飽和の環状（Ｃ５〜Ｃ８）アルキレン基；−Ｏ−、−Ｎ＝もしくは−ＮＲ−から選択される１、２もしくは３個の環ヘテロ原子を任意に有する置換もしくは非置換の環状（Ｃ５〜Ｃ８）アリーレン基；−Ｏ−、−Ｎ＝もしくは−ＮＲ−で任意に中断されている置換もしくは非置換（Ｃ１〜Ｃ２０）アルキレン−環状（Ｃ５〜Ｃ８）アルキレン基；−Ｏ−、−Ｎ＝、もしくは−ＮＲ−で任意に中断されている置換もしくは非置換（Ｃ１〜Ｃ２０）アルキレン−（Ｃ５〜Ｃ８）アリーレン基；−Ｏ−、−Ｎ＝もしくは−ＮＲ−で任意に中断されている置換もしくは非置換の環状（Ｃ５〜Ｃ８）アルキレン−（Ｃ１〜Ｃ２０）アルキレン基；−Ｏ−、−Ｎ＝もしくは−ＮＲ−で任意に中断されている置換もしくは非置換（Ｃ５〜Ｃ８）アリーレン−（Ｃ１〜Ｃ２０）アルキレン基から選択され、
かつ、
Ｒ１〜Ｒ６の各々の任意の置換基（複数可）の数は、１、２または３から独立に選択され；各々のＲ１〜Ｒ６の任意の置換基（複数可）は、−Ｏ−、−Ｎ＝もしくは−ＮＲ−から選択される１、２もしくは３個のヘテロ原子（複数可）で任意に中断された飽和もしくは不飽和の直鎖もしくは分岐鎖（Ｃ１〜Ｃ２０）ヒドロカルビル基；−Ｏ−、−Ｎ＝もしくは−ＮＲ−から選択される１、２もしくは３個の環ヘテロ原子を任意に有する置換もしくは非置換の不飽和もしくは部分的に飽和された環状（Ｃ５〜Ｃ８）ヒドロカルビル基；−Ｏ−、−Ｎ＝もしくは−ＮＲ−から選択される１、２もしくは３個の環ヘテロ原子を任意に有する置換もしくは非置換（Ｃ５〜Ｃ８）アリール基；または＝Ｏ基；または−Ｎ（Ｒ）２から独立に選択され；
Ｒは、独立して、Ｈまたは線状（Ｃ１〜Ｃ８）アルキル基から選択され；
ｎは、２〜２０である、
請求項１または２に記載の層要素。
【請求項４】
前記式（Ａ）のヒンダードアミン化合物（ＨＡＬＳ）において、ｐＨが９以下、好ましくは３〜８．５である、請求項１〜３のいずれか一項に記載の層要素。
【請求項５】
前記式（Ａ）のヒンダードアミン化合物（ＨＡＬＳ）の分子量が３００〜６０００である、請求項１〜４のいずれか一項に記載の層要素。
【請求項６】
前記式（Ａ）のヒンダードアミン化合物（ＨＡＬＳ）が、１８０℃以下、好ましくは１５〜１５０℃、好ましくは２０〜１００℃のＴｍを有する、請求項１〜５のいずれか一項に記載の層要素。
【請求項７】
前記ポリマー（Ｐ）が、
−  （ａ１）シラン基（複数可）含有コモノマーを担持するエチレンのポリマー；
−  （ａ２）エチレンの、（Ｃ１〜Ｃ６）アルキルアクリレートまたは（Ｃ１〜Ｃ６）アルキル（Ｃ１〜Ｃ６）アルキルアクリレートコモノマー（複数可）から選択される１つ以上の極性コモノマー（複数可）とのコポリマーであって、コポリマー（ａ２）がシラン基（複数可）含有単位を有し、コポリマー（ａ２）がエチレンのポリマー（ａ１）とは異なるコポリマー；または
−  （ａ３）エチレンの、エチレンのポリマー（ａ１）およびエチレンのポリマー（ａ２）とは異なる１つ以上の（Ｃ１〜Ｃ１０）α−オレフィンコモノマーとのコポリマー
から選択されるエチレンのポリマー（ａ）から選択される、請求項１〜６のいずれか一項に記載の層要素。
【請求項８】
前記エチレンのポリマー（ａ）が、（ａ２）エチレンの、（Ｃ１〜Ｃ６）アルキルアクリレートまたは（Ｃ１〜Ｃ６）アルキル（Ｃ１〜Ｃ６）アルキルアクリレートコモノマー（複数可）から選択される１つ以上の、好ましくは１つの極性コモノマー（複数可）との、およびシラン基（複数可）含有コモノマーとのコポリマーである、請求項１〜７のいずれか一項に記載の層要素。
【請求項９】
前記エチレンのコポリマー（ａ２）中の極性コモノマーの量が０．５〜３０．０ｍｏｌ％、好ましくは２．５〜１８ｍｏｌ％であり、好ましくは前記極性コモノマーが（Ｃ１〜Ｃ６）アルキルアクリレートコモノマーから、より好ましくはメチルアクリレート、エチルアクリレートまたはブチルアクリレートコモノマーから選択される、請求項１〜８のいずれか一項に記載の層要素。
【請求項１０】
エチレンのポリマー（ａ）の前記シラン基（複数可）含有単位または好ましくは前記シラン基（複数可）含有コモノマーが、式（Ｉ）：
Ｒ１ＳｉＲ２ｑＹ３−ｑ  （Ｉ）
式中、
Ｒ１は、エチレン性不飽和ヒドロカルビル、ヒドロカルビルオキシまたは（メタ）アクリロキシヒドロカルビル基であり、
各Ｒ２は、独立して、脂肪族飽和ヒドロカルビル基であり、
Ｙは、同一であっても異なっていてもよく、加水分解性有機基であり、
ｑは、０、１または２であり；
好ましくは、エチレンのポリマー（ａ）のシラン基（複数可）含有単位または好ましくはシラン基（複数可）含有コモノマーの量は、０．０１〜２．０ｍｏｌ％であり；
好ましくは、エチレンのポリマー、好ましくはコポリマー（ａ）は、ラジカル開始剤を使用する高圧重合プロセスでの重合によって製造される、
で表される加水分解性不飽和シラン化合物である、請求項１〜９のいずれか一項に記載の層要素。
【請求項１１】
エチレンのポリマー（ａ）が、
−  ２０ｇ／１０分未満、好適には０．１〜１５ｇ／１０分（１９０℃および２．１６ｋｇの荷重でのＩＳＯ  １１３３による）のメルトフローレートＭＦＲ２、または
−  「測定方法」の下で本明細書に記載されるように測定される場合、１２０℃以下の溶融温度Ｔｍ
のうちの１つまたは２つを任意の順序で、好ましくは両方有する、請求項１〜１０のいずれか一項に記載の層要素。
【請求項１２】
請求項１〜１１のいずれか一項に記載のポリマー組成物を含む物品。
【請求項１３】
請求項１〜１１のいずれか一項に記載の層要素（ＬＥ）を含む、請求項１２に記載の物品。
【請求項１４】
２つ以上の層要素を含む組立体であり、少なくとも１つの層要素が、請求項１〜１１のいずれか一項に記載の層要素（ＬＥ）である、請求項１２または１３に記載の物品。
【請求項１５】
太陽光電池要素および１つ以上のさらなる層要素を含む太陽光電池（ＰＶ）モジュールであって、少なくとも１つの層要素が、請求項１〜１１のいずれか一項に記載の層要素（ＬＥ）である、請求項１２〜１４のいずれか一項に記載の物品。
【請求項１６】
請求項１５に記載の太陽光電池（ＰＶ）モジュールであって、所与の順序で、保護前部層要素と、前部カプセル封入層要素と、光起電要素と、後部カプセル封入層要素と、保護背部層要素とを含み、前記前部カプセル封入層要素および後部カプセル封入層要素は、請求項１〜１１のいずれか一項に記載の層要素（ＬＥ）である、太陽光電池（ＰＶ）モジュール。
【請求項１７】
前記保護前部層要素、好ましくは前記保護層要素および前記保護背部層要素は、剛体層要素（複数可）、好ましくはガラス層要素（複数可）である、請求項１５または１６に記載の太陽光電池（ＰＶ）モジュール。
【請求項１８】
２つ以上の層要素を含み、少なくとも１つの層要素が請求項１〜１１のいずれか一項に記載の層要素（ＬＥ）であり、
−  前記層要素（ＬＥ）および１つ以上のさらなる層要素を組立体に組み立てるステップ、
−  前記組立体の前記層要素を高温で積層して前記要素を一緒に接着するステップ；および
−  得られた物品を回収するステップ
を含む、物品、好ましくは太陽光電池（ＰＶ）モジュールを製造するための方法。
【国際調査報告】
2021514407.tif 000012
2021514407.tif 000013
2021514407.tif 000014